"シリコーンヒドロゲルコンタクトレンズ体を製造する方法であり、第1の型部材および第2の型部材を提供し、前記第1の型部材がコンタクトレンズの前面を成型するように構成された凹の成型面を含み、前記第2の型部材がコンタクトレンズの後面を成型するように構成された凸の成型面を含み、前記第1の型部材および前記第2の型部材のうちの少なくとも1つの成型面が、約0.01~約3.00のUV透過率のレベルを有する少なくとも1つの熱可塑性ポリマーを含み、前記第1の型部材および前記第2の型部材が、型アッセンブリとして組み合わされる場合にレンズ形状のくぼみをその間に形成するように構成される工程と;前記第1の型部材中に、a少なくとも1つのケイ素含有モノマー、ケイ素含有マクロマー、ケイ素含有プレポリマーまたはその組み合わせ、およびb少なくとも1つの親水性モノマーを含む重合可能な組成物を配置する工程と;前記型アッセンブリを組み立てる工程であって、前記第2の型部材を前記第1の型部材と接触させて配置し、その間に、レンズ形状のくぼみを、前記型アッセンブリの前記レンズ形状のくぼみ中に含まれる前記重合可能な組成物と共に形成することによって前記型アッセンブリを組み立てる工程と;前記レンズ形状のくぼみの中へ前記型アッセンブリを通してUV光を向けて、前記型アッセンブリ中の重合可能な組成物を硬化させて、前記型アッセンブリの前記レンズ形状のくぼみ中でキャスト成型した重合反応産物を形成し、前記重合反応産物がシリコーンヒドロゲルコンタクトレンズ体を含む工程とを含む方法。前記少なくとも1つの熱可塑性ポリマーが約0.01~約0.30のUV透過率のレベルを有する、請求項1に記載の方法。前記少なくとも1つの熱可塑性ポリマーのUV透過率のレベルが、約250ナノメートル~約800ナノメートルの範囲の波長にわたって決定される、請求項1に記載の方法。前記少なくとも1つの熱可塑性ポリマーのUV透過率のレベルが、約0.4mm~約0.9mmの厚みを有する熱可塑性ポリマーのサンプルを使用して決定される、請求項1に記載の方法。前記UV光を向ける工程が、約20μW/cm2~約90μW/cm2の強度のUV光を前記型アッセンブリの前記レンズ形状のくぼみの中へ照射することを含む、請求項1に記載の方法。前記少なくとも1つの熱可塑性ポリマーが高レベルのUV光拡散係数を有し、前記UV光を向ける工程の間での、レンズ形状のくぼみにおけるUV光強度の変動を少なくとも5減少させることに効果的である、請求項1に記載の方法。少なくとも1つの極性熱可塑性ポリマーを含む前記第1の型部材および前記第2の型部材の少なくとも1つが射出成型によって形成され、前記型部材の形成に使用される成型ツールが、前記射出成型の間に約30°C~約70°Cの温度で維持される、請求項1に記載の方法。前記少なくとも1つの極性熱可塑性ポリマーがポリブチレンテレフタレートPBTを含む、請求項1に記載の方法。レンズ体を含む型アッセンブリへの液体の適用を伴わないドライ脱成型方法を使用して型アッセンブリを分離し、レンズ体を前記第1の型部材および前記第2の型部材のうちの唯1つだけと接触したままにする工程をさらに含む、請求項1に記載の方法。レンズ体および唯1つの型部材への液体の適用を伴わないドライ脱レンズ方法を使用して、脱成型工程後にレンズが接触したままである第1の型部材および第2の型部材のうちの唯1つだけからレンズ体を放出する工程をさらに含む、請求項9に記載の方法。レンズ体を水和することをさらに含み、完全に水和された場合に、レンズ体が約100°未満の前進接触角を有する、請求項1に記載の方法。前記重合可能な組成物の親水性モノマーが、N-ビニル基を備えた親水性モノマーを含む、請求項1に記載の方法。前記レンズ体がcomfilconAシリコーンヒドロゲルレンズ体である、請求項1に記載の方法。キャスト成型された重合したレンズ体を含むシリコーンヒドロゲルコンタクトレンズ体であって、前記キャスト成型された重合したレンズ体が重合可能な組成物の反応生産物を含み、前記重合可能な組成物が、a少なくとも1つのケイ素含有モノマー、ケイ素含有マクロマー、ケイ素含有プレポリマーまたはその組み合わせ、およびb少なくとも1つの親水性モノマーを含み;レンズ体が第1の型部材および第2の型部材を含む型アッセンブリ中でUV硬化キャスト成型され、前記第1の型部材および前記第2の型部材のうちの少なくとも1つの成型面が約0.01~約3.00のUV透過率のレベルを有する少なくとも1つの熱可塑性ポリマーを含み;レンズ体が、レンズ体への表面処理の適用なしにまたはレンズ体中のポリマー性湿潤剤の相互貫入ネットワークIPNの存在なしに、眼が許容できる湿潤性の前面および後面を有する、前記シリコーンヒドロゲルコンタクトレンズ体。シリコーンヒドロゲルコンタクトレンズ体をキャスト成型するための型部材であって、約0.01~約3.00のUV透過率のレベルおよび約1~約7の平均極性を有する少なくとも1つの熱可塑性ポリマーを含む、前記型部材。眼用レンズコンタクトレンズ等を生産するキャスト成型法において、反応混合物または重合可能なレンズ前駆体組成物は、それぞれ、凹成型面を備えた第1の型部材および凸成型面を備えた第2の型部材、または雌型部材および雄型部材によって画成されたレンズ形状のくぼみ中で硬化される。眼用レンズ型の作製に一般に使用される熱可塑性ポリマーの例は、ポリプロピレン、ポリスチレン、ポリエチレン、エチレンビニルアルコールコポリマーおよびポリビニルアルコールポリマーを含む。コンタクトレンズをキャスト成型する場合、第1の型部材中に重合可能な組成物を配置した後に、第1の型部材および第2の型部材をともに配置するかまたはともに連結して、レンズ形状のくぼみを備えたレンズアッセンブリをその間に形成する。次いで、型アッセンブリを硬化させて重合可能な組成物を重合させ、型アッセンブリのレンズ形状のくぼみ中で重合したレンズ体を形成する。低UV光透過率を有する少なくとも1つの熱可塑性ポリマーから形成された眼用レンズ型部材を、UV光を使用してレンズ体を硬化させることによってシリコーンヒドロゲルレンズ体をキャスト成型することに使用できることが見出された。低UV光透過率を有する少なくとも1つの熱可塑性ポリマーから形成されたこれらの眼用レンズ型の成型面すなわちレンズ面のキャスト成型に使用される型部材の領域は低レベルのUV光透過率低UVTを同様に有する。低レベルの紫外線透過率を有する少なくとも1つの熱可塑性ポリマーは、約0.01T~約3.00Tまたは約0.01T~約2.00Tまたは約0.01T~約1.00Tまたは約0.01T~約0.50Tまたは約0.01T~約0.30Tまたは約0.10T~約0.25Tまたは約0.15T~約0.20TのUV光透過率のレベルを有する熱可塑性ポリマーであり得る。UV光透過率のレベルを、約250ナノメートル~約800ナノメートル、または約320ナノメートル~約420ナノメートルを含む範囲の波長にわたって決定することができる。UV光透過率のレベルは370ナノメートルを含む特定の波長について決定することができる。UV光透過率のレベルの決定に使用される熱可塑性ポリマーのサンプルは、約0.4mm~約0.9mmまたは約0.5mm~約0.8mmまたは約0.6mm~約0.7mmの厚みを有することができる。1つの例において、熱可塑性ポリマーのサンプルを通したUV光透過率のレベルは、PerkinElmerLambda35分光光度計PerkinElmer、Waltham、MA、USAを使用して決定することができる。使用した設定は、1100nm~190nmの範囲、パーセント透過率の単位T、1または複数のサイクル、2.0nmのデータインターバル、480nm/分のスキャンスピード、2.0mmのスリットサイズ、サンプルマスク無しおよびスムージング無し、を含み得る。型アッセンブリ中の重合可能な組成物を硬化させるために型アッセンブリを通してUV光を向ける工程は、型アッセンブリの外面を通してUV光を向けて型アッセンブリ内のレンズ形状のくぼみへUV光の特定の強度を照射することを含むことができるすなわち特定の型内UV光強度の提供。型内UV光強度は、約20μW/cm2~約90μW/cm2または約30μW/cm2~約80μW/cm2または約40μW/cm2~約70μW/cm2であり得る。1つの例において、低UVTを有する熱可塑性ポリマーは高レベルのUV光拡散係数も有することができる。吸収されずに光子が材料を通して移動する場合に光拡散が起こるが、それらの経路の方向を変化させる散乱効果を繰り返し受ける。型アッセンブリの外面へ向けられたUV光の強度が経時的に変動する場合、低UVTおよび高UV光拡散係数を有する熱可塑性ポリマーは、型アッセンブリ内のレンズ形状のくぼみ中に存在するUV光の強度の変動を減少させることができ、それによって重合可能な組成物に到達する光強度のレベルの変動を補整する。型アッセンブリの外面に照射された光強度は規定の時間にわたってプラスまたはマイナスXで変動し得るが、型アッセンブリの型部材の形成に使用される熱可塑性物質の拡散係数に起因して、レンズ形状のくぼみ内のUV光強度の見かけ上の変動は、同じ時間にわたるプラスまたはマイナスXよりも低くなり得る。例えば、中間レベルの拡散係数を有する熱可塑性材料は、型アッセンブリの外面でプラスまたはマイナス14から、型アッセンブリのレンズ形状のくぼみ内でプラスまたはマイナス12へ、光強度の変動を減少させることができ、これは光強度の変動の14の減少を示す。高レベルの拡散係数を有する熱可塑性材料は、型アッセンブリの外面でプラスまたはマイナス14から、型アッセンブリのレンズ形状のくぼみ内でプラスまたはマイナス10へ、光強度の変動を減少させることができ、これは変動の28を超える減少を示す。他の例において、軽レベルの拡散係数を有する熱可塑性材料は、型アッセンブリの外面でプラスまたはマイナス14から、型アッセンブリのレンズ形状のくぼみ内でプラスまたはマイナス7へ、光強度の変動を減少させることができ、これは変動の50の減少を示す。低UVTを有する熱可塑性ポリマーは、型アッセンブリの外面と型アッセンブリ内のレンズ形状のくぼみとの間の光強度の変動を減少させることができる。熱可塑性ポリマーは、光強度の変動を少なくとも5または少なくとも10または少なくとも20または少なくとも30または少なくとも40または少なくとも50減少させることができる。低UVTを有する熱可塑性ポリマーは非エラストマー性熱可塑性ポリマーすなわち変形力が除去される場合そのもとの形状へ戻らない熱可塑性ポリマーであり得る。本明細書において記載されるような型部材の形成に使用される低UVTを有する熱可塑性ポリマーは、1つまたは複数の添加物を含むことができる。添加物は混合物として熱可塑性物質中に存在することができる。1つの例において、添加物は、硬化させたシリコーンヒドロゲルコンタクトレンズ体が低UVTを有する熱可塑性ポリマーおよび添加物を含む成型面からドライ脱成型されるか、ドライ脱レンズされるか、またはドライ脱成型および脱レンズされることの両方を可能にすることに効果的であり得る。添加物は混合物として熱可塑性物質中に存在することができる。他の例において、実質的に同一であるが存在する添加物がない状態で成型面からドライ脱成型されるか、ドライ脱レンズされるか、またはドライ脱成型および脱レンズされることの両方が起こる場合の美容上許容可能な硬化させたシリコーンヒドロゲルコンタクトレンズ体の収率と比較して、添加物は、低UVTを有する熱可塑性ポリマーおよび添加物を含む成型面からドライ脱成型されるか、ドライ脱レンズされるか、またはドライ脱成型および脱レンズされることの両方が起こる場合の美容上許容可能な硬化させたシリコーンヒドロゲルコンタクトレンズ体の収率を増加させることに効果的であり得る。さらに他の例において、実質的に同一であるが存在する添加物がない状態で成型面からドライ脱成型されるか、ドライ脱レンズされるか、またはドライ脱成型および脱レンズされることの両方が起こる場合の硬化させたシリコーンヒドロゲルコンタクトレンズ体のレンズ変形率と比較して、添加物は、低UVTを有する熱可塑性ポリマーおよび添加物を含む成型面からドライ脱成型されるか、ドライ脱レンズされるか、またはドライ脱成型および脱レンズされることの両方が起こる場合の硬化させたシリコーンヒドロゲルコンタクトレンズ体のレンズ変形率を減少させることに効果的であり得る。特定の例において、低UVTを有する熱可塑性ポリマーとの混合物として存在する添加物は、脂肪酸例えば遊離脂肪酸、脂肪酸エステル、脂肪酸の金属塩またはその任意の組み合わせ等の1つまたは複数の形態を含むことができる。本明細書において使用される時、脂肪酸とは、カルボン酸末端基を含む長鎖非環式炭化水素飽和または不飽和であると理解される。脂肪酸は、約0.001~約10、約0.01~約5または約0.02~約3の濃度で低UVTを有する熱可塑性ポリマー中に存在することができる。低UVTを有する熱可塑性ポリマーは、不透明化剤およびUV吸収剤が本質的にないか、または不透明化剤およびUV吸収剤例えばシリコーンゴム、カーボンブラック、ベンゾフェノンおよび同種のもの等がなくてもよい。本明細書において記載された装置および方法における使用される低UVTを有し低レベルのUV光透過率を有する熱可塑性ポリマーは、極性熱可塑性ポリマーでありえる。例えば、低UVTを有する極性熱可塑性ポリマーは、約1~約7の平均極性、約2~約5の平均極性または約1~約4または約3の平均極性を有することができる。同様に、低UVTを有する熱可塑性ポリマーから形成された第1の型部材および第2の型部材のうちの少なくとも1つの成型面は約1~約7または約2~約5または約1~約4または約3の平均極性を有することができる。低UVTを有する熱可塑性ポリマーまたは成型面の平均極性は、ポリマー技術分野において慣習的で周知の1つまたは複数の標準試験またはアッセイを使用して決定することができる。極性を決定する1つの方法はOwens-Wendt-Rabel-Kaebelモデルに基づき、低UVTを有する熱可塑性ポリマーの接触角は多数の異なる既知の極性の液体を使用して決定される。Owens-Wendt-Rabel-Kaebel方程式は、線形方程式の形態で表すことができ、式中、yは各々の異なる液体のポリマーとの観察された接触角θに基づいて計算され、xは各々の異なる液体の全表面エネルギーσLTの既知の極性成分σLPおよび分散成分σLDに基づいて計算される。異なる液体からのデーターポイントx、yをプロットすることができ、次いでプロットの線形回帰を傾きmおよびy切片bの決定に使用することができる。次いで計算された傾きおよびy切片を、低UVTを有する熱可塑性ポリマーの全表面エネルギーσST、ここでσST=σSPσSDの極性成分σSPおよび分散成分σSDの計算に使用することができる。線形方程式の形態におけるOwens-Wendt-Rabel-Kaebel方程式は以下の通りである式中、低UVTを有する熱可塑性ポリマーの平均極性の決定に使用することができる異なる極性を備えた液体の例は、純水、ジヨードメタン、ジメチルスルホキシドDMSOおよびホルムアミドを含むが、これらに限定されない。異なる極性を備えた液体の選択において、理想的には、異なる全表面エネルギーσLTを備えた多数の液体を選択するのではなく、液体の全表面エネルギーの極性成分σLPに基づいた範囲の極性を有する多数の液体が選択されるだろう。この方法を使用して、ポリマーについての全表面エネルギーの計算された極性成分σSPをその計算された全表面エネルギーσSTで割り100を掛けることによって、低UVTを有する熱可塑性ポリマーの平均極性を計算して、パーセント極性を得る。本明細書において記載される装置および方法において使用される低UVTを有する熱可塑性ポリマーは、約32mN/m以下、約32mN/m~約50mN/mまたは約32mN/m~42mN/mの平均の全表面エネルギーを有することができる。平均の全表面エネルギーは、ポリマー技術分野において慣習的で周知の1つまたは複数の標準試験またはアッセイ上記のOwens-Wendt-Rabel-Kaebelモデルに基づく手技によるものを含むを使用して決定することができる。低UVTを有する熱可塑性ポリマーは低ガラス転移温度を有することができる。例えば、ガラス転移温度は、約90°C以下または約80°C以下または約70°C以下または約60°C以下または約50°C以下または約45°Cであり得る。ガラス転移温度は、ポリマー技術分野において慣習的で周知の1つまたは複数の標準試験またはアッセイを使用して決定することができる。例えば、ガラス転移温度は膨張率測定および熱測定示差走査熱量測定、DSC等を使用して、加えて規定した加熱率10°C/分等で標準試験法ISO11357-1、-2、または-3等を使用して、決定することができる。本明細書において記載される低UVTを有する熱可塑性ポリマーは、任意の好適な極性基複数可を含むことができる。もちろん、ポリマーは、眼用レンズ例えばコンタクトレンズ、眼内レンズ、角膜内レンズ、角膜上レンズおよび同種のものの生産に有用な眼用レンズ型部材への形成例えば射出成型および同種のものに好適であるべきである。かかる極性基の例は、水酸基-OH、カルボキシ基-COOH、アミノ基-NH、-NH2、アミド基-CONH2、-RCO2NH、-RCO3Nおよびニトロ基-NO2を限定されずに含む。本開示に従う眼用レンズの成型のための型部材の形成に使用することができる低レベルのUV光透過率を有する熱可塑性ポリマーの例は、ポリブチレンテレフタレートPBTを含むが、これに限定されない。ポリブチレンテレフタレートポリエステルの一タイプは半結晶性熱可塑性ポリマーである。PBTは、ブタンジオールおよびテレフタル酸の重合によって一般的には生産される。PBTのホモポリマー形態は約223°Cの融点および約60°Cのガラス転移温度を有するが、これらの値は材料の製造者、使用した材料のグレード、使用した方法および加熱速度などによっていくぶん変動し得る。PBTのホモポリマー形態およびコポリマー形態の両方は、射出成型および本明細書において記載されるような使用に適している。本開示に従って、低UVTを有する熱可塑性ポリマーは、ポリブチレンテレフタレートPBTを含むか、またはそれから本質的になるか、からなることができる。本開示の型部材は、低UVTを有する少なくとも1つの熱可塑性ポリマーを含むか、またはそれから本質的になるか、またはからなることができる。本開示の型部材は、少なくとも1つの熱可塑性ポリマーの単一ピースから型部材の成型面および型部材の非成型部分が形成される一体の型部材であり得る。あるいは、本開示の型部材は、個別のコンポーネント例えば個別の成型面および1つまたは複数の個別の非成型領域等を組み立てることによって形成された型部材であり得る。かかる型部材の成型面は低UVTを有する少なくとも1つの熱可塑性ポリマーを含むことができるか、または型部材の成型面および少なくとも1つの非成型領域は低UVTを有する少なくとも1つの熱可塑性ポリマーを含むことができるか、または型部材の成型面およびすべての非成型領域は低UVTを有する少なくとも1つの熱可塑性ポリマーを含むことができる。本明細書において記載される型部材は、本開示中に記載される低UVTを有する熱可塑性ポリマーを含むか、含有するか、それから本質的になるか、またはなる。本明細書において記載される低UVTを有する熱可塑性ポリマーを含む型部材は、例えば可塑剤、抗起泡剤、静電防止剤、延長剤および同種のもの等の、低UVTを有する熱可塑性ポリマー組成物中で典型的に見出される1つまたは複数の成分をさらに含むことができる。低UVTを有する熱可塑性ポリマー組成物中で典型的に見出されるかかる成分の添加を使用して、ポリマーから形成された型部材の特性を改変するか、または型部材の成型面の質を含むポリマーから形成された型部材の質を改善することができる。低UVTを有する熱可塑性ポリマーまたは低UVTを有する熱可塑性ポリマー組成物を使用して型部材を形成する前に、ポリマーまたは組成物を処理例えば乾燥処理等に曝露して水分含量を減少させることができる。ポリマーまたは組成物に対するかかる処理の使用は、ポリマーまたは組成物から形成された型部材の特性を改変するか、または型部材の成型面の質を含むポリマーまたは組成物から形成された型部材の質を増加させることができる。低UVTを有する少なくとも1つの熱可塑性ポリマーを含む型部材は、射出成型によって完全に形成することができる。低UVTを有する少なくとも1つの熱可塑性ポリマーを含む型部材は、射出成型と機械加工、旋盤使用または融解除去の組み合わせによって形成することができる。例えば、型部材の非成型部分は、射出成型によって形成することができ、成型面は射出成型された材料の部分を旋盤で取り去ることによって形成することができる。本型部材は当業者に公知の慣習的な射出成型手技によって生産することができる。例えば、本明細書において開示されるポリマー材料の一定量を加熱して融解された低UVTを有する熱可塑性ポリマーを形成することができる。融解した低UVTを有する熱可塑性ポリマーを眼用レンズ型の形状の成型用くぼみの中へ分注することができる。例えば、成型用くぼみは1または2の光学的品質の成型面を含むことができる。光学的品質成型面は、プレートまたは他の筺体中に置かれる1つまたは複数の着脱可能な挿入物のコンポーネントとして提供され得るか、または成型用くぼみの一部として一体化して機械加工され得る。次いで成型用くぼみ中の融解した低UVTを有する熱可塑性ポリマーを冷却し、成型マシンから分離しステーションに移動して一定体積の重合可能な組成物を受理する。あるいは、本型部材は、射出成型および機械加工の組み合わせ、旋盤または融解除去によって生産することができ、例えば型部材の基本的な形状が射出成型によって準備され、光学的品質成型面のすべてまたは一部が型部材の一部の除去によって例えば型部材コンタクトレンズの光学ゾーンの成型に使用される型の領域のすべてまたは一部分等の一部を機械加工、旋盤または融解除去することによって、調製される。本明細書において記載される低UVTを有する熱可塑性ポリマーの射出成型のために、1つの例において、型部材の形成に使用される成型ツールは射出成型プロセスの間に約30°C~約70°Cの温度で維持され得る。加えてまたは任意で、1つまたは複数の以下の射出成型条件を使用することができる。約245°C~約270°Cの融解温度、約235°C~約270°Cの保持温度、約235°C~約250°Cの供給温度、約60bar~約125barの保持圧力、および3mmの口径を通して約50mm/秒~約125mm/秒の射出速度。1つの例において、低UVTを有する熱可塑性ポリマーを含む型部材は、眼が許容できる湿潤性のシリコーンヒドロゲルコンタクトレンズを含むが、これらに限定されない眼が許容できる湿潤性の眼用レンズを生産することができる。眼が許容できる湿潤性の眼用レンズは、例えば眼に適合性のあるシリコーンヒドロゲルコンタクトレンズ等の眼に適合性のあるレンズでもあり得る。本明細書において使用される時、眼に適合性のあるシリコーンヒドロゲルコンタクトレンズは、眼球刺激および同種のものを含む、人の実質的な不快な経験または報告なしに、人の眼で着用することができるシリコーンヒドロゲルコンタクトレンズを指す。かかるレンズは、多くの場合、眼からのレンズの除去を必要とせずに、少なくとも1日、少なくとも1週間、少なくとも2週間、または約1か月間等の延長された期間で患者の眼上でレンズが快適に着用されることを可能にする酸素浸透率、表面湿潤性、弾性率、水分含量、イオノフラックス、デザインおよびその組み合わせを有する。典型的には、眼に適合性のあるシリコーンヒドロゲルコンタクトレンズは有意な角膜膨潤、角膜脱水ドライアイ、上方角膜上皮弓状病変SEALまたは他の有意な不快を引き起こさないかまたは関連しない。眼に適合性のあるシリコーンヒドロゲルコンタクトレンズは、毎日の着用またはコンタクトレンズの延長された着用のための臨床的許容性の要求事項を満たす。眼が許容できる湿潤性の表面のあるレンズは必ずしも眼に適合性がなくてもよいが、眼に適合性のあるシリコーンヒドロゲルコンタクトレンズは眼が許容できる湿潤性の表面を有する。眼が許容できる湿潤性の表面を有するシリコーンヒドロゲルコンタクトレンズは、レンズ着用者の眼上のシリコーンヒドロゲルコンタクトレンズの配置または着用と関連した不快の経験または報告をもたらす程度にレンズ着用者の眼の涙液膜に悪影響を及ぼさないシリコーンヒドロゲルコンタクトレンズを指すと理解することができる。眼用レンズは表面前面および後面等を有するレンズ体を含む。本明細書において使用される時、眼に許容可能な湿潤性の眼用レンズとは、表面がすべて眼が許容できる湿潤性の表面を備えたレンズ体である。湿潤性とはレンズの1つまたは複数の表面の親水性を指す。本明細書において使用される時、レンズが以下のように行われる湿潤性アッセイにおいて3以上のスコアを得るならば、レンズの表面は湿潤性であるかまたは眼が許容できる湿潤性であると判断することができる。眼用レンズを蒸留水の中に漬け、水から除去し、レンズ面からの水膜の後退に要する時間の長さ例えば水切れ時間WBUTを決定する。アッセイは1~10の直線状スケールでレンズを類別し、10のスコアはレンズからのドロップの落下に20秒以上をとるレンズを指す。5秒以上少なくとも10秒またはより望ましくは少なくとも約15秒等のWBUTを有するレンズは、眼が許容できる湿潤性のレンズであり得る。湿潤性は1つまたは両方のレンズ面上で接触角の測定によっても決定することができる。接触角は、動的接触角または静的接触角、セシルドロップ接触角、ペンダントドロップ接触角もしくはキャプティブバブル接触角でありえる。より低い接触角は概してコンタクトレンズ表面の湿潤性の増加を指す。例えば、眼が許容できる湿潤性のレンズの表面は約120度以下の接触角を有することができる。本開示のレンズは、約100°未満または約90°未満または約80°未満または約70°未満の接触角を有することができる。本明細書において記載されるように、完全に水和した場合、低UVTを有する熱可塑性ポリマーを使用してキャスト成型した眼用レンズは、眼が許容できる湿潤性の表面を有することができ、表面処理の適用またはレンズが眼が許容できる湿潤性の表面を有するためにレンズ体中のポリマー性湿潤剤の相互貫入ネットワークの存在を必要としなくてもよい。しかしながら、レンズへの表面処理の適用またはレンズ体中のポリマー性湿潤剤の相互貫入ネットワークの存在を使用して、眼が許容できる湿潤性であると判断されるレベルより上にレンズ面の湿潤性をさらに増加させることができる。型部材低UVTを有する熱可塑性ポリマーを含む型部材を含むが、眼が許容できる湿潤性の表面を有するシリコーンヒドロゲルコンタクトレンズを成型する能力の1つの測定値は、型部材の接触角である。接触角は、動的接触角または静的接触角、セシルドロップ接触角、ペンダントドロップ接触角もしくはキャプティブバブル接触角を含むことができる。1つの例において、キャプティブバブル方法を使用して接触角は測定することができ、接触角試験装置KyowaKaimenKagakuCo.,Ltd.によって製造されたモデルCA-DTまたはKrussDSA100装置KrussGmbH、Hamburg等を使用して精製水中で実行することができる。測定は25°Cで実行することができる。シリコーンヒドロゲルコンタクトレンズ体をキャスト成型するプロセスは1対の型部材すなわち第1の型部材および第2の型部材の調製から典型的には始められる。型部材は、型形状のくぼみの中へ低UVTを有する熱可塑性ポリマー型材料を射出成型することによって、全体の型部材を形成するためにポリマー型材料を旋盤使用することによって、または射出成型および旋盤の組み合わせによって例えば、射出成型して型部材の基本的な形状を形成し、次いで型部材のレンズ形成領域のすべてまたは一部を旋盤にかける生産することができる1つの例において、本明細書において記載される低UVTを有する熱可塑性ポリマーから形成される型部材は、単一ピース型部材であり得、すなわち型部材の成型面および非成型部分は、同じ熱可塑性ポリマー複数可から形成され一体型である。あるいは、型部材は複数のピース型部材であり得、すなわち1つまたは複数のピースは分離して形成され、物理的に組み合わせられて単一の型部材を形成する例えば成型面が形成され、前形成された非成型部分内に配置されて単一の型部材を形成する等。次いで2つまたは複数の単一の型部材例えば雄型部材および雌型部材は組み合わせられて成型アッセンブリを形成することができる。典型的には、2つの型部材を組み合わせてコンタクトレンズ体をキャスト成型する。2つの型部材はサイズ合わせされ構築され、ともに組み立てられてレンズ形状のくぼみをその間に画成する。2つの型部材の各々は、レンズの前面の成型に使用される凹成型面またはレンズの後面の成型に使用される凸成型面のどちらかを含むことができる。この開示の目的のために、凹成型面を備えた型部材は第1の型部材または雌型部材と称され、凸成型面を備えた型部材は第2の型部材または雄型部材と称される。型アッセンブリを形成するために互いと共に組み立てられた場合、第1の型部材および第2の型部材を構築してレンズ形状のくぼみをその間に形成することができる。代替の型部材構成例えば2を超える型部材または上記のものとは異なって形作られるかまたは構造化される型部材を含む型アッセンブリは、本明細書において記載される低UVTを有する熱可塑性ポリマー型材料と共に使用することができる。加えて、型部材は1以上のレンズ形成領域を含むように構成することができる。例えば、単一の型部材を構成して、前方レンズ面に加えて後部のレンズ面を成型するように雌型部材または雄型部材として働くように構成された領域を含むことができる。少なくとも1つの低UVTを有する熱可塑性ポリマーを使用して少なくとも1つの型部材例えば第1の型部材または第2の型部材を形成することができるか、またはこれを使用して両方の型部材例えば第1の型部材および第2の型部材を形成することができる。最も一般的には、第1の型部材および第2の型部材のUV光透過率のレベルは近似的に同じだろう互いに20または10または5以下以内等。以前に論じられたように、本明細書において記載される低UVT材料を有する熱可塑性ポリマーを使用して型アッセンブリとしてレンズ形状のくぼみをその間に形成するように型部材を構成させる場合、型アッセンブリへと型部材を組み立てるプロセスは、型部材の間のいくつかの種類の連結を形成する工程をさらに含むことができる。第1の型部材および第2の型部材を、ともに組み立てられた後に、好ましくは第1の型部材および第2の型部材のうちの少なくとも1つおよびレンズ形状のくぼみにおいて生産された眼用レンズ産物が実質損害を引き起こすことなしに容易に分離されるように、組み立てることができる。1つの例において、型部材は、型部材のエレメントの形状に基づいた機械的連結型部材の間の干渉嵌合、型部材の間のネジ切り、型部材の間の穴および突出、または他のロック構造を形成するように構成され得る。他の例において、溶接点は1つまたは複数の型部材の領域の融解によって型部材の間の形成することができる。さらに他の例において、粘着性物質グルー、コンタクトセメントまたはシーラントの形態等を使用して型部材の間の結合を形成することができる。さらに他の例において、型部材は追加のエレメントクリップ、クランプまたはブラケット等を使用して連結することができる。型部材の間に使用される連結のタイプに関係なく、連結は、型部材を硬化プロセスの間にアライメントさせて維持することを意図し、脱成型プロセス前にまたは脱成型プロセスの一部として放出できることが必要である。レンズ体を製造するプロセスの間に、個々の型部材を組み合わせて型アッセンブリを形成する前に、重合可能なレンズ形成組成物は型部材の中へ充填される。典型的には、これは第1の型部材の凹成型面の中へ重合可能な組成物の所定の量を配置することによって遂行される。次いで、型アッセンブリは、第2の型部材の凸成型面を第1の型部材と接触させてレンズ形状のくぼみ重合可能な組成物を含んでいるレンズ形状のくぼみが第1の型部材と第2の型部材との間に形成されるように配置することによって組み立てられる。もし使用されれば、連結は、硬化プロセスの間に適切にアライメントさせて型部材を維持するために使用されているいかなる手段によっても、第1の型部材と第2の型部材との間に形成される。以前に記載されるように、連結を形成するプロセスは、例えば、型部材を共に溶接すること、型部材をともに固着させること、型部材へ圧力を適用して干渉嵌合を係合すること、型部材にともにネジ山をつけること、型部材へクランプを適用することなどを含み得る。次いで、重合可能な組成物を含む型アッセンブリをレンズ形状のくぼみ中で硬化させてレンズ体を形成する。本明細書において記載されるように、硬化は、型アッセンブリのレンズ形状のくぼみ中の重合可能な組成物の重合を引き起こすために、型アッセンブリの外面を通しておよび型アッセンブリ内のレンズ形状のくぼみの中へ紫外線UV光を重合可能な組成物へ向けることを含む。UV光に加えて、電磁放射の1つまたは複数の追加の形態例えば熱放射、可視光線およびマイクロ波放射など等を重合可能な組成物の硬化に使用することができる。2つもしくは複数のレベルのUV光または2つもしくは複数のレベルの電磁放射の追加の形態を型アッセンブリの硬化に使用することができる。硬化プロセスは、典型的には、重合可能な組成物がレンズ体が脱成型および脱レンズ後にレンズ形状のくぼみの形状を保持するように十分に重合するまで型アッセンブリを硬化させることを伴う。それゆえ、硬化プロセスは、重合可能な組成物のすべての重合可能なコンポーネントの完全な反応をもたらさなくてもよい。本明細書において使用される時、脱成型は、重合可能な組成物の硬化後に型アッセンブリの成型面または型部材を分離するプロセスを指す。脱成型プロセスの結果として、成型面または型部材は互いから分離され、装置体は、装置体のキャスト成型に使用される成型面または型部材の唯1つだけと接触または付着または接着したままである。ウェット脱成型方法またはドライ脱成型方法のどちらかを使用して型アッセンブリの型部材を分離することができる。以前に論じられたように、ウェット脱成型方法は重合したレンズ体を含む型アッセンブリへの液体の適用を伴う。ウェット脱成型方法が使用される場合、超音波エネルギーを任意で液体および型アッセンブリに適用して脱成型プロセスを支援することができる。ドライ脱成型プロセスは、型アッセンブリ重合したレンズ体を含むアッセンブリの2つの型部材を分離する機械的プロセスの使用を伴っている。ドライ脱成型プロセスにおいて、重合したレンズ体を含む型アッセンブリは脱成型プロセスの間に液体有機溶媒、水または水溶液等と接触させられず、典型的には、重合したレンズ体を含む型アッセンブリはドライ脱成型プロセス前に液体に曝露されていない。ドライ脱成型プロセス後に、重合したレンズ体はレンズ体の成型に使用される2つの型部材のうちの唯1つだけと接触したままである。1つの例において、ドライ脱成型プロセスは、1つまたは複数の型部材を締めつけて型部材複数可を変形し、2つの型部材を分離し、2つの型部材のうちの1つと接触して重合したレンズ体を残すことを含み得る。型アッセンブリの型部材が2つの型部材の間の干渉嵌合によって少なくとも部分的に保持されるならば、ドライ脱成型プロセスは互いから型部材を押し出すために1つまたは両方の型部材への圧力を適用して干渉嵌合を破壊することを含み得る。型アッセンブリの型部材が2つの型部材の間の溶接点によって少なくとも部分的に保持されるならば、ドライ脱成型は溶接された材料を介して切り離すことを含み得る。脱成型プロセス後に、レンズ体を特定の型部材第1の型部材または第2の型部材のいずれか等と接触したままにさせることが所望され得る。レンズ体が所望される型部材と接触したままであることを支援するために、例えば型部材の裏での熱風の送風によって第1の型部材または第2の型部材に熱を適用することができる。あるいは、第1の型部材または第2の型部材は例えば型部材の裏での冷風の送風によって冷却され得る。脱成型前または脱成型プロセスと同時に、第1の型部材または第2の型部材への加圧も、脱成型プロセス後に、レンズ体が特定の型部材すなわち第1の型部材または第2の型部材と接触したままであることを支援することができる。脱レンズは、型アッセンブリの成型面または型部材が脱成型プロセスにおいて分離された後、装置体が接触したままである1つの成型面または型部材から装置体を放出するプロセスを指す。本明細書において使用される時、脱レンズは、眼挿入体またはコンタクトレンズ体を含む任意の眼用装置体に関するプロセスを指すことができる。ウェット脱レンズ方法またはドライ脱レンズ方法のどちらかを使用して、脱成型工程後に接触したままである唯1つだけの型部材すなわち第1の型部材または第2の型部材からレンズ体を分離することができる。以前に論じられたように、ウェット脱レンズ方法は重合したレンズ体および唯1つだけの型部材への液体の適用を伴う。ウェット脱レンズ方法を使用する場合、超音波エネルギーを、任意で脱レンズプロセスの一部として液体および唯1つだけの型部材に適用して、唯1つだけの型部材からのレンズ体の放出を支援することができる。ウェット脱レンズ後に、放出されたレンズ体をパッケージまたはトレーへ直ちに移し検査することができるか、または任意でウェット脱レンズのために使用する液体例えば純水等中で一定の期間の間放置する例えば放出されたレンズを部分的または完全に水和させることができる。脱レンズ液体の温度も脱レンズプロセスおよびオプションの放置時間の間に制御することができる。ドライ脱レンズプロセスは、脱成型工程後にレンズ体が接触している1つの残りの型部材からレンズ体を放出する機械的プロセスの使用を伴う。ドライ脱レンズプロセスにおいて、レンズ体、およびレンズ体が接触している1つの残りの型部材は、脱レンズプロセスの一部として液体水または水溶液等が接触しない。ドライ脱レンズプロセスの前にウェット脱成型プロセス重合したレンズ体を含む型アッセンブリへの液体の適用を伴うを使用することは可能であるが、ドライ脱レンズプロセスの前にドライ脱成型プロセスを使用することがより一般的である。ドライ脱成型プロセスおよびドライ脱レンズプロセスがともに使用される場合、レンズ体が型アッセンブリの両方の型部材から放出されたすなわち、第1の型部材および第2の型部材から放出された後まで、レンズ体は液体例えば有機溶媒、水または水溶液に曝露されていない。1つの例において、ドライ脱レンズプロセスは、脱成型工程後に接触している1つの残りの型部材から重合したレンズ体を引き上げる真空装置の使用を伴い得る。ドライ脱レンズプロセスは1つの残りの型部材を締めつけて、1つの型部材の間の結合を少なくとも部分的に破壊することも含み得る。ドライ脱レンズプロセスはレンズ体の縁部と型部材との間にバールを挿入して、少なくとも部分的にレンズ体と型部材との間の結合を破壊することを含み得る。ドライ脱成型プロセス、ドライ脱レンズプロセス、またはドライ脱成型プロセスおよびドライ脱レンズプロセスの両方が使用される場合、少なくとも型アッセンブリの型部材のうちの少なくとも1つの成型面の形成に使用される低UVTを有する熱可塑性ポリマーは、添加物例えば脂肪酸の形態等とのPBTの混合物を含むポリブチレンテレフタレートPBTを含むことができる。脂肪酸の形態は、遊離脂肪酸、脂肪酸エステル、脂肪酸の金属塩およびその組み合わせを含むことができる。湿潤性を増加させるためまたは他の目的のために有機溶媒ベースの洗浄工程を使用することができるが、低UVTを有する熱可塑性ポリマーから形成された型部材を使用してキャスト成型されたシリコーンヒドロゲルレンズ体は、もたらされたレンズ体が眼が許容できる湿潤性であるために、1つまたは複数の有機溶媒ベースの洗浄工程の使用を必要としない。例えば、これらのシリコーンヒドロゲルレンズ体は、有機溶媒揮発性アルコール等が本質的にない水溶液を含む水溶液中での洗浄後に眼が許容できる湿潤性である。揮発性アルコールの例は、メタノール、エタノール、プロパノールなどの形態を含む。本レンズの洗浄に使用される有機溶媒が本質的にない水溶液は、塩水溶液、緩衝液溶液、界面活性剤溶液、湿潤剤溶液、快適剤comfortagent溶液、その組み合わせおよび同種のものを含むことができる。1つの例において、1つまたは複数のポリマー性湿潤剤または快適剤を使用して本レンズを洗浄することができる。しかしながら、いかなるポリマー性湿潤剤または快適剤も含まない水溶液中で洗浄された場合、本レンズが眼が許容できる湿潤性の表面を有することが理解される。したがって、ポリマー性湿潤剤または快適剤を本レンズの湿潤性を増加させるために使用することができるが、それらの湿潤性はかかる薬剤の使用のみに依存しない。本明細書において記載されるレンズを眼が許容できる湿潤性にするために有機溶媒ベースの洗浄工程の使用は必要ではないが、1つまたは複数のかかる工程を本レンズに対して使用して、例えばダストまたは残屑の除去によってレンズ体を洗浄すること;未反応もしくは部分的に反応したモノマー、マクロマーもしくはプレポリマーまたは他の材料の除去によって、レンズ体を抽出すること;またはレンズを部分的に水和すること有機溶媒の水溶液が使用される場合ができる。加えて、1つまたは複数の有機溶媒ベースの洗浄工程は、レンズ体の成型において本明細書において記載される低UVTを有する型材料の使用に基づいて達成される眼が許容できる湿潤性のレベルより上のレベルへレンズ体の湿潤性を増加させるために、本レンズ体に対して実行することができる。本明細書において使用される時、ヒドロゲルという用語は、水中で膨潤することができるかまたは水により膨潤されるようになるポリマー材料典型的にはポリマー鎖のネットワークまたはマトリックスを指す。ヒドロゲルは平衡状態で水を保持する材料であるとも理解することができる。ネットワークまたはマトリックスは架橋されるかまたは架橋されなくてもよい。ヒドロゲルは水により膨潤可能であるかまたは水により膨潤されるコンタクトレンズを含むポリマー材料を指す。したがって、ヒドロゲルは、i未水和であり水により膨潤可能であるか、またはii部分的に水和され水により膨潤されるか、またはiii完全に水和され水により膨潤されてもよい。ヒドロゲルは、シリコーンヒドロゲル、シリコーン不含有ヒドロゲルまたはシリコーンを本質的に不含有のヒドロゲルであり得る。シリコーンヒドロゲルまたはシリコーンヒドロゲル材料という用語は、ケイ素Si含有コンポーネントまたはシリコーンSiO含有コンポーネントを含む特定のヒドロゲルを指す。例えば、シリコーンヒドロゲルは、従来の親水性ヒドロゲル前駆体とケイ素含有物質を組み合わせることによって典型的には調製される。シリコーンヒドロゲルコンタクトレンズは、シリコーンヒドロゲル材料を含む視力を修正するコンタクトレンズを含むコンタクトレンズである。ケイ素含有コンポーネントとは、少なくとも1つのケイ素Si原子リンケージを含むコンポーネントである。ケイ素含有コンポーネントは、モノマー、マクロマーまたはプレポリマーであり得る。1つの例において、ケイ素含有コンポーネント中の1つまたは複数のケイ素原子は、任意でいくつかの様式例えば任意で化学的共有結合等であり得るで、1つまたは複数の有機ラジカル置換基R1、R2または置換された有機ラジカル置換基を保持することができる。有機ラジカル置換基または置換された有機ラジカル置換基は同じであってもよいし、異なってもよい例えば-SiR1R2O-。本明細書において記載されるポリマーの文脈において、分子量とは、サイズ排除クロマトグラフィー、光散乱技術または1,2,4-トリクロロベンゼン中の固有粘度決定によって典型的には決定される、ポリマーの公称平均分子量を指す。ポリマーの文脈における分子量は数平均分子量または重量平均分子量のいずれかとして表現することができ、業者が供給する材料の事例においては供給業者に依存する。典型的には、もし包装材料中で提供されなければ、供給業者は、任意のかかる分子量決定の根拠を容易に提供することができる。典型的には、モノマー、マクロマー、プレポリマーまたはポリマーの分子量に対する本明細書における参照は、重量平均分子量を本明細書において指す。ゲル透過クロマトグラフィー技術または他の液体クロマトグラフィー技術を使用して、両方の分子量決定数平均および重量平均を測定することができる。分子量値を測定する他の方法も使用することができ、数平均分子量を決定する末端基分析もしくは束一的性質例えば凝固点降下または沸点上昇または浸透圧の測定の使用、または重量平均分子量を決定する光散乱技術、超遠心もしくは粘度計の使用等である。親水性ポリマーのネットワークまたはマトリックスとは、共有結合または物理的結合例えば水素結合によってポリマー鎖の間に架橋が形成されることを典型的には意味する。ネットワークは2つまたは複数のポリマー性コンポーネントを含むことができ、1つのポリマーが第2のポリマーとそれらとの間に共有結合がたとえあるにしてもわずかしかないが、ネットワークの破壊なしにポリマーは互いから分離することができないように、物理的に絡み合った相互貫入ネットワークIPNを含むことができる。親水性物質とは、好水性または水への親和性があるものである。親水性化合物は、水への親和性を有しており、通常荷電しているかまたは水を誘引する極性のモイエティまたは基を有する。本明細書において使用される時親水性ポリマーとは、水への親和性があり、水を吸収することができるポリマーとして定義される。親水性ポリマーは必ずしも水中で可溶性ではない。親水性ポリマーは、水中で可溶性であっても水中で不溶性例えば実質的に不溶性であってもよい。親水性コンポーネントとは、ポリマーであってもなくてもよい親水性物質である。親水性コンポーネントは、残りの反応性コンポーネントと組み合わせた場合、少なくとも約20w/w~、例えば少なくとも約25w/w~の水分含量を、もたらされた水和されたレンズへ提供可能なものを含む。親水性コンポーネントは、親水性モノマー、親水性マクロマー、親水性プレポリマー、親水性ポリマーまたはその組み合わせを含むことができる。親水性マクロマー、親水性プレポリマーおよび親水性ポリマーは、親水性部分および疎水性部分も有すると理解される。典型的には、親水性部分および疎水性部分は、相対量においてマクロマー、プレポリマーまたはポリマーが親水性であるように存在する。モノマーとは、比較的低分子量の化合物例えば重合可能な約700ダルトン以下の平均分子量を備えた化合物を指す。1つの例において、モノマーは、重合可能な1つまたは複数の官能基を含む分子の単一ユニットを含んで、他の分子と組み合わせてポリマーを形成することができ、他の分子はモノマーとして同じ構造または異なる構造である。マクロマーとは、重合またはさらなる重合の可能な1つまたは複数の官能基を含むことができる中間分子量および高分子量の化合物またはポリマーを指す。例えば、マクロマーは約700ダルトン~約2,000ダルトンの平均分子量を備えた化合物またはポリマーであり得る。プレポリマーとは、重合可能または架橋可能なより高い分子量の化合物を指す。本明細書において使用される時、プレポリマーは1つまたは複数の官能基を含むことができる。1つの例において、プレポリマーは、全体的な分子が重合可能または架橋可能なままであるようにともに結合される1シリーズのモノマーまたはマクロマーであり得る。例えば、プレポリマーは約2,000ダルトン以上の平均分子量を備えた化合物であり得る。ポリマーとは、1つまたは複数のモノマー、マクロマー、プレポリマーまたはその混合物の重合によって形成された材料を指す。本明細書において使用される時、ポリマーとは、重合可能でないが、他のポリマーに例えば、重合可能な組成物中に、またはモノマー、マクロマーおよび/またはプレポリマーの反応の間に存在する他のポリマーに架橋可能であって、重合可能な組成物中で他のポリマーを形成する分子を指すと理解される。相互貫入ネットワークまたはIPNとは、それらの間の共有結合なしにまたは実質的になしに、他のものの存在下において少なくとも1つが合成される例えば重合されるおよび/または架橋される、2つまたは複数の異なるポリマーのネットワーク形態での組み合わせを指す。IPNは2つの個別のネットワークを形成するが並置または相互貫入である2種類の鎖からなることができる。IPNの例は連続IPN、同時IPNおよびセミIPNおよびホモIPNを含む。偽IPNは高分子反応産物を指し、そこでは異なるポリマーの少なくとも1つが架橋される場合、少なくとも1つの他のポリマーは非架橋であるが例えば直線状または分岐状、非架橋ポリマーがネットワークから実質的に抽出可能でないように、分子的スケールで非架橋ポリマーは架橋ポリマー中に分布し、架橋ポリマーによって保持される。ポリマー性混合物は、異なるポリマーが実質的に架橋なしに直線状または分岐状のいずれかである高分子反応産物を指し、そこで得られるもたらされたポリマー性ブレンドは分子的スケールでポリマー混合物である。グラフトポリマーとは、主鎖のものとは異なるホモポリマーまたはコポリマーを含む側鎖を有する分岐ポリマーを指す。付着とは、特別の定めのない限り、電荷付着、グラフト、複合体、結合化学結合または水素、または接着のいずれかを指すことができる。本明細書において使用される時、眼に許容可能なレンズ形成コンポーネントは、眼球刺激および同種のものを含む、レンズ着用者の実質的な不快を経験または報告なしに、ヒドロゲルコンタクトレンズの中へ取り込むことができるレンズ形成コンポーネントを指す。眼に許容可能なヒドロゲルコンタクトレンズは眼に許容可能な表面湿潤性を有しており、典型的には有意な角膜膨潤、角膜脱水ドライアイ、上方角膜上皮弓状病変SEALまたは他の有意な不快を引き起こさないかまたは関連しない。有機溶媒という用語は、事前に抽出加工が行なわれていないコンタクトレンズ体中に存在する少なくとも1つの材料例えばそして限定されずに、未反応材料、希釈剤および同種のものを溶媒和するかまたは溶解する能力を有する有機物を指す。1つの例において、材料は水または水溶液中で可溶性でないかまたは溶解しない材料である。他の例において、材料は、水または水溶液中であまり可溶性でないかまたはあまり溶解せず、すなわち材料は水または水溶液と比較して有機溶媒中で溶媒和作用が増加する材料である。したがって、かかる抽出されていないコンタクトレンズ体に接する有機溶媒は、レンズ体中に存在する少なくとも1つの材料を溶媒和するかまたは溶解すること、または溶媒和を増加させるかもしくはレンズ体中に存在する少なくとも1つの材料をより高い程度まで溶解して、レンズ体中の少なくとも1つの材料の濃度を減少させること、または水もしくは水溶液により処理されたレンズ体と比較して、レンズ体中で少なくとも1つの材料の濃度を減少させることに効果的である。有機溶媒は希釈なしに100有機溶媒使用することができるか、または100未満の有機溶媒を含む組成物例えばそして限定されずに、有機溶媒を含む水溶液中で使用することができる。一般に、有機溶媒は少なくとも1つの材料に作用例えば、直接作用して、少なくとも1つの材料を溶媒和するかまたは溶解する。揮発性有機溶媒の例は、アルコール、例えばアルカノールエタノール、イソプロピルアルコールおよび同種のもの等、クロロホルム、ブチルアセタート、トリプロピレングリコールメチルエーテル、ジプロピレンエチレングリコールメチルエーテルアセテートおよび同種のものならびにその混合物を限定されずに含む。界面活性剤または界面活性剤コンポーネントという用語は、水例えば物質が存在する水または水溶液の表面張力を減少させる能力を有する物質を指す。水の表面張力を減少させることによって、界面活性剤または界面活性剤コンポーネントは、界面活性剤または界面活性剤コンポーネントを含む水を、有機溶媒による抽出加工が事前に行なわれていないコンタクトレンズ体と接触させた場合、レンズ体を密に接触させること、および/または界面活性剤または界面活性剤コンポーネントなしの水と比較してレンズ体中に存在する少なくとも1つの材料をレンズ体から効果的に洗浄または除去することを促進する。概して、少なくとも1つの材料を溶媒和するかまたは溶解するために、界面活性剤または界面活性剤コンポーネントは、少なくとも1つの材料に直接作用しない。界面活性剤または界面活性剤コンポーネントの例は、ベタインの形態を含む両性イオン性界面活性剤、ポリソルベートポリソルベート80等の形態を含む非イオン性界面活性剤、ポロキサマーまたはポロキサミンの形態、フッ素化界面活性剤および同種のものならびにその混合物を限定されずに含む。1つの例において、1つまたは複数の界面活性剤は、本明細書において記載された重合可能な組成物の中、本明細書において記載された洗浄液中、本明細書において記載されたパッケージング溶液中、およびその組み合わせに取り込むことができる。追加の定義を後続のセクション中に見出すことができる。レンズ配合。ヒドロゲルは本コンタクトレンズのために使用される1つのクラスの材料を示す。ヒドロゲルは平衡状態において水を含む水和され架橋されたポリマー系を含む。したがって、ヒドロゲルは1つまたは複数の反応性成分から調製されたコポリマーである。反応性成分は架橋剤により架橋可能である。親水性モノマー。親水性モノマーは、例えば親水性部分を有するケイ素含有モノマー、親水性シリコーン不含有モノマーまたはその組み合わせであり得る。親水性モノマーは疎水性モノマーと組み合わせて使用することができる。親水性モノマーは親水性および疎水性の部分またはモイエティを有するモノマーであり得る。重合可能なレンズ組成物中に使用される親水性モノマーのタイプおよび量は、使用される他のレンズ形成すノマーのタイプに依存して変動し得る。非限定的例証がシリコーンヒドロゲルで使用される親水性モノマーに関して本明細書において提供される。架橋剤。ヒドロゲルの調製において使用されるモノマー、マクロマーまたはプレポリマーのための架橋剤は、当該技術分野において公知のものを含むことができ、架橋剤の例は本明細書においても提供される。好適な架橋剤は、例えばジアクリレートまたはジビニルエーテル官能基化されたエチレンオキシドオリゴマーまたはモノマー例えばトリエチレングリコールジメタクリレートTEGDMA、トリエチレングリコールジビニルエーテルTEGDVE、エチレングリコールジメタクリレートEGDMAおよびトリメチレングリコールジメタクリレートTMGDMA等を含む。典型的には、架橋剤は、重合可能な組成物の重量で、重合可能な組成物中の比較的小さな合計量約0.1w/w~約10w/wまたは約0.5w/w~約5w/wまたは約0.75w/w~約1.5w/wにわたる量等で重合可能なシリコーンヒドロゲル組成物中に存在する。1つの例において、1つまたは複数のモノマー、マクロマーまたはプレポリマーは架橋官能基を含み得る。かかる事例において、架橋官能基を備えたモノマー、マクロマーまたはプレポリマーに加えて追加の架橋剤の使用は任意であり、架橋官能基を備えたモノマー、マクロマーまたはプレポリマーはより多い量例えば少なくとも約3w/w、少なくとも約5w/w、少なくとも約10w/wまたは少なくとも約20w/w等で重合可能なシリコーンヒドロゲル組成物中に存在することができる。シリコーンヒドロゲルの重合可能なレンズ形成組成物。シリコーンヒドロゲル重合可能なレンズ形成組成物は少なくとも1つのケイ素含有コンポーネントおよび少なくとも1つの適合性のある親水性モノマーを含むことができる。1つの例において、重合可能な組成物は少なくとも1つの適合性のある架橋剤をさらに含むことができる。特定の実施例において、ケイ素含有コンポーネントは架橋剤およびケイ素含有コンポーネントの両方として作用し得る。本明細書において論じられるような重合可能な組成物に関して、適合性のあるコンポーネントとは、重合前に重合可能な組成物中に存在する場合、組成物から重合されたレンズ体の製造を可能にするのに適切な時間の継続期間の間、安定している単一相を形成するコンポーネントを指す。いくつかのコンポーネントについては、広範囲にわたる濃度で適合性があることが見出されるかもしれない。加えて、適合性のあるコンポーネントとは、重合したレンズ体を形成するために重合した場合、コンタクトレンズとしての使用に適切な物理的特性例えば適切な透明性、弾性率、引張強度などを有するレンズを生産するコンポーネントである。ケイ素含有コンポーネント。ケイ素含有化合物のケイ素原子が酸素原子へ結合される場合、ケイ素含有コンポーネントのSiおよび付着されたO部分Si-O部分は、合計のケイ素含有コンポーネントの分子量の20w/w以上例えば30w/w以上の量でケイ素含有コンポーネント中に存在することができる。有用なケイ素含有コンポーネントは、重合可能な官能基ビニル官能基、アクリレート官能基、メタクリレート官能基、アクリルアミド官能基、メタクリルアミド官能基、N-ビニルラクタム官能基、N-ビニルアミドおよびスチリル官能基を含む。本コンタクトレンズを、例えば重合によって得ることができるケイ素含有コンポーネントは、1つまたは複数のケイ素含有モノマー、1つまたは複数のケイ素含有マクロマー、1つまたは複数のケイ素含有プレポリマーまたはその混合物を含む。本明細書において記載されるように生産されたシリコーンヒドロゲルコンタクトレンズは、ケイ素含有モノマーおよび/またはシリコーンベースのマクロマーおよび/またはシリコーンベースのプレポリマー、および親水性のモノマーもしくはコモノマーならびに架橋剤に基づくことができる。本明細書において記載された他のケイ素含有化合物に加えて、本レンズにおいて有用であり得るなおさらなるケイ素含有コンポーネントの例は、米国特許第3,808,178号、第4,120,570号、第4,136,250号、第4,139,513号、第4,153,641号、第4,740,533号、第5,034,461号、第5,496,871号、第5,959,117号、第5,998,498号および第5,981,675号、ならびに米国特許第2007/0066706A1号、第2007/0296914A1号および第2008/0048350A1号中に見出すことができ、これらのすべてはその全体が参照として本明細書に援用される。ケイ素含有コンポーネントは、ケイ素含有モノマーまたはケイ素含有マクロマーまたはケイ素含有プレポリマーであり得る。ケイ素含有のモノマー、マクロマーまたはプレポリマーは例えば、以下の一般構造Iを有することができる。式中、R5はHまたはCH3であり、XはOまたはNR55であり、R55がHまたは1~4の炭素原子を備えた一価アルキル基であり、aは0または1であり、Lは1~20の炭素原子または2~10の炭素原子含む二価連結基であり、それは任意でエーテル基および/または水酸基例えばポリエチレングリコール鎖も含むことができ、pは1~10または2~5でありえ、R1R2および、R3は同じまたは異なってもよく、1~約12の炭素原子を有する炭化水素基例えばメチル基、1つまたは複数のフッ素原子と置換された炭化水素基、シロキサニル基およびシロキサン鎖含有モイエティから独立して選択される基であり、R1、R2およびR3の少なくとも1つは少なくとも1つのシロキサン単位OSiを含む。例えば、少なくともR1、R2およびR3のうちの1つは-OSiCH33および/または-OSiR52R53R54を含むことができ、R52、R53、R54は、独立して、エチル、メチル、ベンジル、フェニル、または1~約100もしくは約1~約50もしくは約1~約20の反復Si-O単位を含む一価シロキサン鎖である。R1およびR2およびR3のうちの1つ、2つまたは3つのすべては、他のシロキサニル基またはシロキサン鎖含有モイエティも含むことができる。-X-L-の連結リンケージ構造Iのケイ素を含有するモノマー、マクロマーまたはプレポリマー中に存在するは、OまたはNのいずれかである1つまたは複数のヘテロ原子を含むことができる。連結リンケージは直鎖または分岐状であり得、その炭素鎖セグメントは直鎖であり得る。-X-L-の連結リンケージは、例えばカルボキシル、アミド、カルバメートおよびカルボネートから選択される、任意で1つまたは複数の官能基を含むことができる。かかる連結リンケージの例は、米国特許第5,998,498号および米国特許第2007/0066706A1号、第2007/0296914A1号および第2008/0048350号中で例えば提供され、そのすべての開示は参照として本明細書に援用される。本開示に従って使用されるケイ素を含有するモノマー、マクロマーまたはプレポリマーは、構造I中に示されるように、単一の不飽和基またはアクリロイル基を含むことができるか、または任意で2つの不飽和基またはアクリロイル基を保持することができるモノマー、モノマーまたはプレポリマーの各々の末端で1つ等。両方のタイプのケイ素を含有するモノマー、マクロマーまたはプレポリマーの組み合わせは、任意で本開示に従って有用な重合可能な組成物において使用することができる。本開示に従う有用なケイ素含有コンポーネントの例は、ポリシロキサニルアルキルメタアクリルのモノマー、マクロマーまたはプレポリマーを、例えばそして限定されずに含み、それらにはメタクリロキシプロピルトリストリメチルシロキシシラン、ペンタメチルジシロキサニルメチルメタクリレートおよびメチルジトリメチルシロキシメタクリロキシメチルシランが限定されずに含まれる。有用なケイ素を含有するモノマー、マクロマーまたはプレポリマーの具体的な例は、例えば3-[トリストリメチルシリルオキシシリル]プロピルメタクリレートGelest、Morrisville、PA、USAから入手可能なトリス、およびモノメタクリルオキシプロピル末端化ポリジメチルシロキサンMCS-M11Gelest、Morrisville、PA、USAから入手可能であり得る。米国特許第2008/0269429号中でいくつかのケイ素含有モノマーの例が開示される。これらのケイ素含有モノマーは二価結合基例えば-CH2p-としてアルキレン基を有することができ、aは、構造Iおよび少なくとも2つのシロキサニル基に関して0でありえる。これらのケイ素含有コンポーネントは、構造Aクラスのケイ素含有モノマーとして本明細書において表記される。これらのケイ素含有モノマーの例示的な非限定的構造は以下のとおり示される。本開示において有用なケイ素含有コンポーネントの他の具体的な例は、例えば3-メタクリロキシ-2-ヒドロキシプロピルオキシプロピルビストリメチルシロキシメチルシランSiGMA、Gelest、Morrisville、PA、USAから入手可能およびメチルジトリメチルシロキシシリルプロピルグリセロールエチルメタクリレートSiGEMAであり得る。これらのケイ素含有コンポーネントは、構造Iおよび少なくとも2つのシロキサニル基において示される二価連結基L中に少なくとも1つの水酸基および少なくとも1つのエーテル基を含む。これらのケイ素含有コンポーネントは、構造Bクラスのケイ素含有コンポーネントとして本明細書において表記される。ケイ素含有コンポーネントのこのクラスに関する追加の詳細情報は例えば米国特許第4,139,513号中に提供され、その全体は参照として本明細書に援用される。SiGMAは例えば以下の例示的な非限定的構造によって示すことができる。構造AおよびBのケイ素含有コンポーネントは、本開示に従う有用な重合可能な組成物において個別にまたはその任意の組み合わせで使用することができる。構造Aおよび/またはBのケイ素含有コンポーネントは、本明細書において記載されるような少なくとも1つのシリコーン不含有親水性モノマーと組み合わせてさらに使用することができる。もし組み合わせて使用するならば、例えば構造Aのケイ素含有コンポーネントの量は、例えば約10w/w~約40w/wまたは約15w/w~約35w/wまたは約18w/w~約30w/wであり得る。構造Bのケイ素含有コンポーネントの量は、例えば約10w/w~約45w/wまたは約15w/w~約40w/wまたは約20w/w~約35w/wであり得る。本開示に従う有用なケイ素含有コンポーネントの他の具体的な例は、以下の式によって示される化学物質または日本特許出願第2008-202060A中に記載される化学物質であり得、その全体は参照として本明細書に援用され、例えば、X-22-1625分子量=9,000または18,000FMM、分子量=1,500X-22-1622、分子量=582DMS-R18、分子量=4500~5500MCR-M07、分子量=1132である。本開示に従う有用なケイ素含有コンポーネントのさらに他の具体的な例は、以下の式によって示される化学物質または米国特許出願第2009/0234089中に記載される化学物質であり得、その全体は参照として本明細書に援用される。1つの例において、ケイ素含有コンポーネントは、一般式IIによって示される1つまたは複数の親水性ポリシロキサンコンポーネントを含むことができ、であり、式中、R1は水素またはメチル基のいずれかから選択され;R2は水素またはC14炭化水素基のいずれかから選択され;mは0~10の整数を示し;nは4~100の整数を示し;aおよびbは1以上の整数を示し;abは20~500に等しく;b/ab0.01~0.22に等しく;シロキサン単位の立体配置はランダムな立体配置を含む。かかるケイ素含有コンポーネントの例は、米国特許出願第2009/0234089号の実施例セクション7ページの実施例2を含む中に記載される。他のケイ素含有コンポーネントも使用することができる。例えば、他の好適なタイプは例えばポリ有機シロキサンのモノマー、マクロマーまたはプレポリマーα,ω-ビスメタクリルオキシ-プロピルポリジメチルシロキサンなどを含むことができる。他の例はmPDMSモノメタクリルオキシプロピル末端化モノn-ブチル末端化ポリジメチルシロキサンである。他の有用なケイ素含有コンポーネントは、シリコーンを含有するビニルカルボネートまたはビニルカルバメートのモノマー、マクロマーまたはプレポリマーを含み、それらには1,3-ビス[4-ビニルオキシカルボニルオキシブト-1-イル]テトラメチルシロキサン3-ビニルオキシカルボニルチオプロピル-[トリストリメチルシロキシシラン]、3-[トリストリメチルシロキシシリル]プロピルアリルカルバメート、3-[トリストリメチルシロキシシリル]プロピルビニルカルバメート;トリメチルシリルエチルビニルカルボネートおよびトリメチルシリルメチルビニルカルボネートが限定されずに含まれる。1つまたは複数のこれらのケイ素含有コンポーネントの例は、例えば米国特許第5,998,498号および米国特許第2007/0066706A1号、第2007/0296914A1号および第2008/0048350号中で提供することができ、そのすべての開示は参照として本明細書に援用される。本開示に従って使用できるケイ素を含有するモノマー、マクロマーまたはプレポリマーのいくつかは、単一の不連続のモノマー、マクロマーまたはプレポリマーとして使用することができるか、または2つまたは複数の不連続のモノマー、マクロマーまたはプレポリマーの混合物として使用することができる。例えば、MCR-M07は、広い分布の分子量を備えたケイ素含有化合物の混合物として多くの場合提供される。あるいは、本開示に従って使用できるケイ素を含有するモノマー、マクロマーまたはプレポリマーのいくつかは、不連続の分子量を備えた、2つまたは複数のモノマー、マクロマーまたはプレポリマーとして提供され得る。例えば、X-22-1625は、約9000ダルトンの分子量を備えたより低い分子量バージョンで、および約18,000ダルトンの分子量を備えたより高い分子量バージョンとして入手可能である。本明細書において記載されるような使用のための重合可能な組成物は、シリコーン不含有疎水性モノマーを含む1つまたは複数の疎水性モノマーを含むことができる。かかるシリコーン不含有疎水性モノマーの例は、アクリルおよびメタクリル酸ならびにメチルメタクリレートを含むその誘導体を限定されずに含む。2つまたは複数の疎水性モノマーの組み合わせを使用することができる。親水性モノマー。シリコーン不含有親水性モノマーを含む親水性モノマーは、本シリコーンヒドロゲルの作製に使用される重合可能な組成物中に含まれる。シリコーン不含有親水性モノマーは1つまたは複数のケイ素原子を含む親水性化合物を除外する。親水性モノマーは、シリコーンヒドロゲルを形成する重合可能な組成物中で、ケイ素を含有するモノマー、マクロマーまたはプレポリマーと組み合わせて使用することができる。シリコーンヒドロゲルにおいて、親水性モノマーコンポーネントは、他の重合可能な組成物コンポーネントと組み合わせた場合、少なくとも約10w/w、または少なくとも約25w/wの水分含量を、もたらされた水和されたレンズへ提供可能なものを含む。シリコーンヒドロゲルについては、合計の親水性モノマーは、重合可能な組成物のうちの約25w/w~約75w/wまたは約35w/w~約65w/wまたは約40w/w~約60w/wであり得る。親水性モノマーとして含まれ得るモノマーは典型的には少なくとも1つの重合可能な二重結合、少なくとも1つの親水性官能基または両方を保持する。重合可能な二重結合の例は、例えば、ビニル二重結合、アクリル二重結合、メタクリル二重結合、アクリルアミド二重結合、メタクリルアミド二重結合、フマル二重結合、マレイン二重結合、スチリル二重結合、イソプロペニルフェニル二重結合、O-ビニルカルボネート二重結合、O-ビニルカルバメート二重結合、アリル二重結合、O-ビニルアセチル二重結合およびN-ビニルラクタム二重結合およびN-ビニルアミド二重結合を含む。1つの例において、親水性モノマーは、ビニル含有性例えばアクリル含有モノマーまたは非アクリル性ビニル含有モノマーである。かかる親水性モノマーは、それ自体を架橋剤として使用することができる。かかる親水性モノマーは、必ずというわけではないが、架橋剤であり得る。アクリロイルモイエティのサブセットとして上記のように判断されて、アクリルタイプモノマーまたはアクリル含有モノマーまたはアクリレート含有モノマーは、容易に重合することが公知であるアクリル基CR’H=CRCOX式中、RはHまたはCH3であり、R’はHまたはアルキルまたはカルボニルであり、XはOまたはNであるを含むモノマーである。シリコーンヒドロゲルについては、親水性コンポーネントは、アクリルモノマー例えばα-炭素位置でビニル基およびカルボン酸末端を備えたモノマー、α-炭素位置およびアミド末端でビニル基を備えたモノマーなどおよび親水性ビニル含有CH2=CH-モノマーすなわちアクリル基の一部でないビニル基を含むモノマーを含む、ケイ素不含有親水性モノマーコンポーネントを含むことができる。例示的なアクリルモノマーは、N,N-ジメチルアクリルアミドDMA、2-ヒドロキシエチルアクリレート、グリセロールメタクリレート、2-ヒドロキシエチルメタクリレートHEMA、メタクリル酸、アクリル酸、メチルメタクリレートMMA、エチレングリコールメチルエーテルメタクリレートEGMAおよびその任意の混合物を含む。1つの例において、全アクリルモノマー含有量は、シリコーンヒドロゲルレンズ産物の調製に使用される重合可能な組成物のうちの約5w/w~約50w/wへわたる量であり、重合可能な組成物のうちの約10w/w~約40w/wまたは約15w/w~約30w/wにわたる量で存在することができる。上記のように、親水性モノマーは親水性ビニル含有モノマーも含むことができる。本レンズの材料の中へ取り込まれ得る親水性ビニル含有モノマーは限定されずに以下のものを含む。N-ビニルラクタム例えばN-ビニルピロリドンNVP、N-ビニル-N-メチルアセトアミドVMA、N-ビニル-N-エチルアセトアミド、N-ビニル-N-エチルホルムアミド、N-ビニルホルムアミド、N-2-ヒドロキシエチルビニルカルバメート、N-カルボキシ-β-アラニンN-ビニルエステルおよび同種のものならびにその混合物。ビニル含有モノマーの1つの例はN-ビニル-N-メチルアセトアミドVMAである。VMAの構造はCH3CONCH3-CH=CH2に対応する。1つの例において、重合可能な組成物のうちの全ビニル含有モノマー含有量は、シリコーンヒドロゲルレンズ産物の調製に使用される重合可能な組成物のうちの約0w/w~約50w/w例えば最大約50w/vへわたる量であり、重合可能な組成物のうちの約20w/w~約45w/wまたは約28w/w~約40w/wにわたる量で存在することができる。当該技術分野において公知の他のシリコーン不含有レンズ形成親水性モノマーも好適であり得る。追加の例は、米国特許第5,070,215号中に開示される親水性ビニルカルボネートまたはビニルカルバメートモノマーおよび米国特許第4,190,277号中に開示される親水性オキサゾールオンモノマーである。他の好適な親水性モノマーは当業者に明らかである。本開示のポリマーの中へ取り込まれ得る多くの好ましい親水性モノマーは、N,N-ジメチルアクリルアミドDMA、2-ヒドロキシエチルアクリレート、グリセロールメタクリレート、2-ヒドロキシエチルメタクリルアミド、N-ビニルピロリドンNVPおよびポリエチレングリコールモノメタクリラート等の親水性モノマーを含む。特定の例において、DMA、NVPおよびその混合物を含む親水性モノマーが使用される。シリコーンヒドロゲルコンタクトレンズの作製に使用される材料の追加の例は、米国特許第6,867,245号中に開示される材料を含む。本コンタクトレンズ本シリコーンヒドロゲルコンタクトレンズ等の生産において有用な架橋剤は上で示された架橋剤を限定されずに含む。架橋剤で使用されるアクリレート官能基化エチレンオキシドオリゴマーの例はオリゴエチレンオキシドジメタクリレートを含むことができる。架橋剤は、TEGDMA、TEGDVE、EGDMA、TMGDMAまたはその任意の組み合わせであり得る。典型的には、架橋剤は、重合可能な組成物の重量で、重合可能な組成物中の比較的小さな合計量約0.1w/w~約10w/wまたは約0.5w/w~約5w/wまたは約0.75w/w~約1.5w/wにわたる量等で重合可能なシリコーンヒドロゲル組成物中に存在する。重合可能な組成物の1つの例において、組成物は第1の反応性比を有する第1のモノマーおよび第1の反応性比よりも低い第2の反応性比を有する第2のモノマーを含むことができる。当業者によって理解されるように、反応性比は、他のモノマーの付加の速度定数に対するそれ自身のモノマーを付加する各々の成長種の反応速度定数の比として定義することができる。かかる組成物は、第1の反応性比または第2の比に類似する反応性比を有する少なくとも1つの架橋剤も含むことができる。かかる組成物は、少なくとも2つの架橋剤第1の反応性比に類似する反応性比を有する第1の架橋剤および第2の反応性比に類似する反応性比を有する第2の架橋剤も含むことができる。特定の例において、レンズ前駆体組成物は1つまたは複数の除去可能な添加物を含むことができる。例えば、重合可能な組成物は、除去可能な1つまたは複数の相溶化剤、脱成型補助剤、脱レンズ補助剤、湿潤性促進剤およびイオノフラックス還元剤を含むことができる。重合可能な組成物中で比較的遅く反応するモノマーの提供によって同じ重合可能な組成物中で異なる反応性比を備えた2つまたは複数のモノマータイプの提供によって等、親水性および疎水性の例えばシリコーンモノマーが硬化プロセスの間に反応する速度を制御し、それによってもたらされた重合したレンズ体の湿潤性を制御することは可能である。1つの例において、第1のより遅く反応するモノマーまたは架橋剤はビニルモノマーまたは架橋剤言いかえればビニル官能基を含むモノマーまたは架橋剤を含むことができ、第2のより速く反応するモノマーまたは架橋剤はメタクリレートモノマーまたは架橋剤言いかえればメタクリレート官能基を含むモノマーまたは架橋剤を含むことができる。より遅く反応する親水性モノマーの使用より速く反応する疎水性モノマーとは対照的には、一旦硬化プロセスが終了したならば、レンズ体中に存在するままである、残存する未反応親水性モノマーおよび部分的に反応したモノマー架橋されていない親水性ポリマー鎖または部分的に架橋された親水性ポリマー鎖を含むをもたらすことができる。これらの未反応および部分的に反応した親水性モノマー硬化プロセスの間にネットワークの中へ完全には架橋しない、重合可能な組成物中のモノマー等の存在は、重合したレンズ体に湿潤性を提供することができる。不完全に架橋された薬剤未反応または部分的にのみ反応したモノマー、オリゴマー、直線状ポリマー、わずかに架橋されたコンポーネントおよび同種のもの等は、重合したシリコーンヒドロゲルコンタクトレンズ産物の重合したコンポーネントから抽出することができるか、または洗浄後に重合したレンズ体中に存在するままであり得る。追加のヒドロゲルコンポーネント。本明細書において記載されるレンズおよび方法において使用される重合可能な組成物は、追加成分例えば1つまたは複数の熱開始剤、1つまたは複数の紫外線UV開始剤、可視光線開始剤、その組み合わせおよび同種のもの等の1つまたは複数の開始剤、1つまたは複数のUV吸収剤もしくは化合物、またはUV放射もしくはエネルギー吸収剤、染色剤、色素、放出剤、抗菌化合物および/または他の添加物も含むことができる。本開示の文脈中で添加物という用語は、本ヒドロゲルコンタクトレンズの重合可能な組成物または重合したヒドロゲルコンタクトレンズ産物中に提供されるが、ヒドロゲルコンタクトレンズの製造のために必要でない任意の化学的薬剤を指す。重合可能な組成物は1つまたは複数の開始剤化合物すなわち重合可能な組成物の重合を開始することができる化合物を含むことができる。熱開始剤すなわちキックオフ温度を有する開始剤を使用することができる。例えば、本重合可能な組成物中に使用することができる例示的な熱開始剤は、2,2’-アゾビスイソブチロニトリルAIBN、VAZO登録商標-64、2,2’-アゾビス2,4-ジメチルペンタンニトリルVAZO登録商標-52、2,2-アゾビス2-メチルブチロニトリルVAZO登録商標-67および1,1’-アゾビスシクロヘキサンカルボニトリルVAZO登録商標-88を含む。VAZO登録商標熱開始剤については、グレード番号すなわち64、52、67、88などは、溶液中での開始剤の半減期が10時間である摂氏温度である。本明細書において記載されるVAZO登録商標熱開始剤はすべて、DuPontWilmington、Del.、USAから入手可能である。亜硝酸塩に加えて他のタイプの開始剤を含む追加の熱開始剤はSigmaAldrichから入手可能である。眼に適合性のあるシリコーンヒドロゲルコンタクトレンズは、約0.05w/w~約0.8w/wまたは約0.1w/w~約0.6w/wのVAZO登録商標-64または他の熱開始剤を含む重合可能な組成物から得ることができる。1つの例において、重合可能な組成物はUV吸収剤が本質的にない重合可能な組成物であり得る。あるいは、本明細書において開示されるような重合可能な組成物は少なくとも1つのUV吸収剤をさらに含むことができる。UV吸収剤は、約320~380ナノメートルのUV-A範囲において比較的高い吸収値を示すが、約380nmを超えたものは比較的透過するUV吸収剤であり得る。UV吸収剤の例は、光重合可能なヒドロキシベンゾフェノンおよび光重合可能なベンゾトリアゾール2-ヒドロキシ-4-アクリロイルオキシエトキシベンゾフェノンCytecIndustries、WestPaterson、NJ、USAからCYASORBUV416として商業的に入手可能、2-ヒドロキシ-4-2ヒドロキシ-3-メタクリリルオキシプロポキシベンゾフェノンおよび光重合可能なベンゾトリアゾールNoramco、Athens、GA、USAからNORBLOC登録商標7966として商業的に入手可能等を含む。本開示に従う使用のために適している他の光重合可能なUV吸収剤は、重合可能でエチレン性不飽和のトリアジン誘導体、サリチル酸塩、アリールで置換されたアクリレートおよびその混合物を含む。UV吸収剤は、より低いレベルのUV吸収を有するUV吸収剤例えばUV416等であり得るか、またはより高いレベルのUV吸収を有するUV吸収剤例えばNORBLOC登録商標7966等であり得る。一般的に言えば、UV吸収剤は、存在するならば、重合可能な組成物の約0.5重量パーセント~組成物の約1.5重量パーセントに対応する量で提供される。例えば、組成物は約0.6w/w~約1.0w/wの1つまたは複数のUV吸収剤を含むことができる。本開示に従う有用な重合可能な組成物は染色剤も含み得るが、染色したレンズ産物および透明なレンズ産物の両方が意図される。1つの例において、染色剤はもたらされたレンズ産物への色の提供に効果的な反応性染料または色素である。例えば米国特許第2008/0048350号中に他の例示的な染色剤が開示され、この開示はその全体が参照として本明細書に援用される。他の本開示に従う使用のために好適な染色剤は、フタロシアニン顔料フタロシアニン青およびフタロシアニン緑等、酸化クロム-アルミニウム-コバルト、酸化クロムならびに赤色、黄色、茶色および黒色のための様々な酸化鉄である。不透明化剤二酸化チタン等も取り込むことができる。特定の適用のために着色料の混合物を使用することができる。もし使用されれば、染色剤は、約0.1w/w~約15w/wまたは約1w/w~約10w/wまたは約4w/w~約8w/wにわたる量で存在することができる。重合可能な組成物は、脱成型補助剤すなわちそれらの型から硬化させたコンタクトレンズのより容易に除去できるようにするのに効果的な1つまたは複数の成分も含むことができる。例示的な脱成型補助剤は、親水性シリコーン、ポリアルキルエンオキシドおよびその組み合わせを含む。重合可能な組成物は、ヘキサノール、エトキシエタノール、イソプロピルアルコールIPA、プロパノール、デカノールおよびその組み合わせからなる群から選択される希釈剤を加えて含むことができる。希釈剤は、使用されたならば、約10w/w~約30w/wにわたる量で典型的には存在する。比較的より高い濃度の希釈剤を有する組成物は、必ずというわけではないが、より低いイオノフラックス値、弾性率の減少および伸びの増加に加えて、20秒以上の水切れ時間WBUTを有する傾向がある。ヒドロゲルコンタクトレンズの作製における使用に適している追加材料は米国特許第6,867,245号中に記載され、この開示はその全体が参照として本明細書に援用される。特定の例において、しかしながら、重合可能な組成物は希釈剤不含有である。シリコーン含有ヒドロゲルコンタクトレンズはしばしばシリコーンヒドロゲルコンタクトレンズと称される。以前に記載されたように、多くのシリコーンヒドロゲルコンタクトレンズは、シロキサンのモノマー、マクロマー、プレポリマーまたはその組み合わせおよび少なくとも1つの親水性モノマーを含む重合可能なレンズ配合に基づく。シリコーンヒドロゲルコンタクトレンズ材料のいくつかの例は、以下の米国一般名を有する材料を含む。acquafilconAまたはaquafilconB、balafilconA、comfilconA、enfilconA、galyfilconA、lenefilconA、lotrafilconA、lotrafilconB、senofilconA、narafilconAおよびfilconII3。1つの例において、レンズ体への表面処理の適用またはレンズ体中でポリマー性湿潤剤の相互貫入ポリマー性ネットワークIPNの存在なしに眼が許容できる湿潤性の前面および後面を備えたレンズ体は、comfilconAシリコーンヒドロゲルコンタクトレンズ体である。低UVTを有する熱可塑性ポリマーを含む1つまたは複数の型部材と共に使用される重合可能な組成物は、約1~約7、約2~約7、約3~約6または約5の平均極性を有することができる。重合可能な組成物の平均極性は、ポリマー技術分野において慣習的で周知の1つまたは複数の標準試験またはアッセイを使用して決定することができる。例えば、重合可能な組成物の平均極性は、aペンダントドロップ法によって決定された重合可能な組成物の全表面張力σLT、およびb以下の方程式の使用によりテフロン登録商標ポリテトラフルオロエチレン、PTFE上の重合可能な組成物の接触角θを決定することによる重合可能な組成物の全表面張力の分散成分σLDの計算、を使用して計算することができる。次いで、以下の方程式を使用して、測定された全表面張力σLTから測定された表面張力の分散成分σLDを引いて、表面張力の極性成分を得ることができる。σLP=σLT-σLD。重合可能な組成物の平均極性は、極性成分σLPを全表面エネルギーσLTで割り、100を掛けることによって計算される。他の例において、本明細書において記載される重合可能な組成物が、本明細書において記載されるような低UVTを有する熱可塑性ポリマーを含む型部材と接触して配置され得る場合、重合可能な組成物および型部材の拡張係数は、約13mN/m以上、約13mN/m~約18mN/mまたは約12mN/m~約15mN/mであり得る。重合可能な組成物および低UVTを有する熱可塑性ポリマーの拡張係数は、ポリマー技術分野において慣習的で周知の1つまたは複数の標準試験またはアッセイを使用して決定することができる。例えば、拡張係数は、以下の方程式を使用して、型部材の表面エネルギーσS、重合可能な組成物の表面エネルギーσL、および重合可能な組成物および型部材の界面での界面張力σSLに基づいて決定することができる。拡張係数=σS-σL-σSL。さらに他の例において、本明細書において記載される重合可能な組成物が本明細書において記載されるような低UVTを有する熱可塑性ポリマーを含む第1の型部材および第2の型部材を含む型アッセンブリ中で硬化されて重合したレンズ体を形成する場合、型アッセンブリのコンポーネントすなわち第1の型部材、第2の型部材および重合されたレンズ体の平均の接着エネルギーは、約55mJ/m2以上、約55mJ/m2~約63mJ/m2または約58mJ/m2~約61mJ/m2であり得る。型アッセンブリの平均接着エネルギーは、ポリマー技術分野において慣習的で周知の1つまたは複数の標準試験またはアッセイを使用して決定することができる。例えば、平均の接着エネルギーは、重合可能な組成物の全表面エネルギーの分散成分σLD、重合可能な組成物の全表面エネルギーの極性成分σLP、低UVTを有する熱可塑性ポリマーの全表面エネルギーの分散成分σSD、および低UVTを有する熱可塑性ポリマーの全表面エネルギーの極性成分σSPに基づいて計算することができる。以前に記載されたように、全表面エネルギーに加えて表面エネルギーの極性成分および分散成分をOwens-Wendt-Rabel-Kaebelモデルに基づいて計算することができる。次いで型アッセンブリの接着エネルギーは以下の方程式を使用して計算することができる。接着エネルギー=2[σSDσLD12σSPσLP12]。本明細書において記載される低UVTを有する熱可塑性ポリマーは、ドライ脱成型法、ドライ脱レンズ法またはドライ脱成型法および脱レンズ法の両方すなわち、重合したレンズ体および型アッセンブリまたは型部材への液体の適用を伴わない、脱成型プロセス脱レンズまたは脱成型プロセスおよび脱レンズプロセスの両方を使用して、シリコーンヒドロゲルコンタクトレンズをキャスト成型するのに使用することができる。本明細書において記載された低UVTを有し低UV光透過率を有する熱可塑性ポリマーを使用してシリコーンヒドロゲルレンズ体をキャスト成型することは、レンズ面への表面処理の適用なしにおよびレンズ体中のポリマー性湿潤剤の相互貫入ネットワークの使用なしに眼が許容できる湿潤性のレンズ面を備えたレンズ体ももたらすことができる。重合可能なシリコーンヒドロゲルレンズ形成組成物と併用した本明細書において記載されるような低UVTを有し低レベルのUV透過率を有する熱可塑性ポリマーを含む型部材の使用によって、もたらされた重合したレンズ体は、低UVTを有しより高いレベルのUV透過率を有する熱可塑性ポリマーを含む型部材例えばEVOH等を使用して成型した同じ重合可能な組成物と比較して、より湿潤性であり得る。眼用レンズ例えばシリコーンヒドロゲルコンタクトレンズを製造する方法は、図1中で説明される。本開示に従って、工程のすべては図1中で、または図1中で説明された工程のサブセットにより、説明される。図1の工程のインプット、アウトプットまたはインプットおよびアウトプットの両方として働くアイテムは、図2中で説明される。図1は、型部材本明細書において記載されるような低UVTを有する熱可塑性ポリマー例えば約0.05T~約0.3TのUV光透過率のレベルを有する熱可塑性ポリマーを含む型部材上にまたはその中に重合可能な組成物を配置する工程102を含む。本開示を参照して、重合可能な組成物はレンズ前駆体組成物例えば重合可能なシリコーンヒドロゲルコンタクトレンズ前駆体組成物等であると理解することができる。重合可能な組成物はエレメント202として図2中で説明される。重合可能な組成物は、重合に適している重合前または硬化前の組成物であると理解することができる。本明細書において使用される時、本重合可能な組成物はモノマー混合物とも称することができる。典型的には、重合可能な組成物またはレンズ前駆体組成物は組成物の硬化または重合前に重合されない。しかしながら、重合可能な組成物またはレンズ前駆体組成物は、硬化プロセスを経る前に部分的に重合することができる。1つの例において、重合可能な組成物は、硬化プロセスの間に重合可能な組成物の他のコンポーネントと架橋されるようになるポリマー成分を含むことができる。ポリマー性成分は、ポリマー性湿潤剤もしくは快適剤ではないか、レンズ体中で相互貫入ポリマー性ネットワークを形成しないか、またはポリマー性湿潤剤もしくは快適剤のどちらでもなくかつレンズ体中でIPNを形成しない、ポリマー性成分であり得る。本明細書において記載されるように、本レンズ前駆体組成物は硬化手順または重合手順の前に、容器、分注装置またはコンタクトレンズ型中に提供することができる。図1に戻って参照して、工程102において、レンズ前駆体組成物は、雌コンタクトレンズ型部材すなわち凹成型面内の成型面すなわちレンズ面の成型に使用される領域上に配置される。雌コンタクトレンズ型部材は、第1のコンタクトレンズ型部材または前方コンタクトレンズ型部材であると理解することができる。例えば、雌コンタクトレンズ型部材は、コンタクトレンズ型から生産されたコンタクトレンズの前方または前面の表面を画成する成型面を有する。第2のコンタクトレンズ型部材は、雄コンタクトレンズ型部材または後方コンタクトレンズ型部材であると理解することができる。例えば、第2のコンタクトレンズ型部材は、コンタクトレンズ型中で生産されたコンタクトレンズの後面を画成する成型面を含むすなわち第2の部材または雄型部材は凸成型面を有する。本開示をさらに参照して、第1の型部材および第2の型部材は、本明細書において記載されるような低UVTを有する熱可塑性ポリマー例えばPBT等を、含む、含有する、主要な量を含有する、それから本質的になる、またはなる。第1のコンタクトレンズ型部材を第2のコンタクトレンズ型部材と接触して配置してコンタクトレンズ形状のくぼみを有するコンタクトレンズ型アッセンブリを形成する。図1中で説明された方法は、互いに接する2つのコンタクトレンズ型部材の配置によって、コンタクトレンズ型アッセンブリを閉じてコンタクトレンズ形状のくぼみを備えたコンタクトレンズ型アッセンブリを形成する工程104を含む。例えば、図2を参照して、重合可能なシリコーンヒドロゲルレンズ前駆体組成物202はコンタクトレンズ形状のくぼみ中に置かれる。工程106で、図1中で説明された方法は、エレメント204として図2中で説明されるように、型アッセンブリの外面へおよび型アッセンブリ内のレンズ形状のくぼみの中へUV光を向け、UV光を使用してレンズ形状のくぼみ中の重合可能な組成物を硬化させて、液体が接触せずに型アッセンブリ中に含まれる重合したレンズ体を形成することを含む。1つの例において、重合したレンズ体は液体が接触していないシリコーンヒドロゲルコンタクトレンズ体である。硬化の間に、重合可能な組成物のコンポーネントは重合して、重合したレンズ体を形成する。したがって、硬化は重合工程であると理解することもできる。硬化106は、レンズ前駆体組成物のコンポーネントの重合において効果的なUV光のレベルへ重合可能なレンズ前駆体組成物を曝露することを含む。硬化106は、無酸素またはほぼ無酸素の環境中で組成物を硬化させることも含むことができる。例えば、硬化106は窒素または他の不活性ガスの存在下において起こり得る。硬化106は、重合可能な組成物を完全に重合するのに効果的であり得るか、または加工例えば脱レンズ、脱成型、パッケージング、洗浄、滅菌などした時のレンズ体がコンタクトレンズとして働くようにその成型された形状を適切に保持することができるようなレベルまで、重合可能な組成物を重合することができる。液体に曝露されていない重合したレンズ体とは、オプションの洗浄プロセスを経る前に、およびウェット脱成型プロセスまたはウェット脱レンズプロセスの一部として液体が接触する前に重合した産物を指す。例えば、洗浄プロセスは、ダストまたは残屑を除去する洗浄プロセス、重合したレンズ体から1つまたは複数の抽出可能なコンポーネントの一部または実質的に全てを除去する抽出プロセス、または部分的または完全にヒドロゲルレンズ体を水和する水和プロセスであり得る。例えば、液体が接触していない重合したレンズ産物は、硬化プロセス後に型アッセンブリのレンズ形状のくぼみ中に提供することができるか、コンタクトレンズ型のドライ脱成型後に1つのコンタクトレンズ型部材上もしくはその中に提供することができるか、またはドライ脱レンズ手順後および洗浄手順前に抽出トレーもしくは他の装置上でまたはその中に提供することができる。1つの特定の例において、液体が接触していない脱レンズされた重合したレンズ体は、液体例えば洗浄液、抽出液、水和液およびその組み合わせが接触する前に抽出トレーもしくは他の装置上またはその中に提供することができる。液体204に曝露されていない重合したレンズ体は、レンズ形成コンポーネントレンズの形状のシリコーン含有ポリマー性ネットワークまたはマトリックス等、および重合後にレンズ体から除去できる除去可能なコンポーネントを含むことができる。除去可能なコンポーネントは未反応モノマー、オリゴマー、部分的に反応したモノマー、またはレンズ形成コンポーネントに共有結合もしくは他の方法で固定化されていない他の薬剤を含むと理解することができる。除去可能なコンポーネントは、本明細書において論じられるように洗浄手順、抽出手順または水和手順の間に重合したレンズ産物から除去できる希釈剤を含む1つまたは複数の添加物も含むと理解することができる。したがって、除去可能なコンポーネントの材料は、レンズ体のポリマー骨格、ネットワークまたはマトリックスへ架橋されないかまたは他の方法で相対的で固定化されない抽出可能材料の、架橋されないかもしくはわずかに架橋された直線状ポリマーまたは分岐状ポリマーを含むことができる。重合可能な組成物の硬化後に、図1中で説明された方法は、型アッセンブリを脱成型する工程108を含む。脱成型とは、重合したレンズ体を含む型アッセンブリの2つの型部材雄型部材および雌型部材を分離するプロセスを指す。脱成型プロセスは、レンズ体の形成に使用される2つの型部材のうちの唯一つだけの型部材206と接触したままである重合したレンズ体をもたらす。脱成型プロセス後に、重合したレンズ体は型アッセンブリの型部材のたった1つの上に置かれるかまたはそれと接触したままである。例えば、重合したレンズ体は、雄型部材上に置かれるかもしくはそれと接触するかまたは雌型部材上に置かれるかもしくはそれと接触する。ドライ脱成型プロセスが使用される場合、1つの型部材206と接触したままであるもたらされた重合したレンズ体は液体が接触していない。脱レンズ工程の間に、1つの型部材206と接触したままである重合したレンズ体は、図1の工程110においてそれが接触していた1つの型部材から示されるように放出される。レンズ体は、重合したレンズ体がどの型部材と接触したままであったかに依存して、脱成型工程108後に雄型部材または雌型部材から脱レンズすることができる。脱レンズ工程後、放出されたレンズ体は脱レンズされたレンズ体208である。ドライ脱レンズプロセスがドライ脱成型プロセスに後続する場合、もたらされた脱レンズされた重合したレンズ体は、液体が接触していない脱レンズされた重合したレンズ体である。図1において説明された方法は、重合したレンズ体を液体例えば有機溶媒、有機溶媒溶液、水または水溶液と接触させることによってレンズ体を洗浄して、レンズ体からダストまたは残屑を洗浄するか、レンズ体を抽出してレンズ体から抽出可能物を除去するか、または完全もしくは部分的にレンズ体を水和する工程112を任意で含む。洗浄工程112は、図2中に示されるように、洗浄、抽出、または水和されたレンズ体210をもたらす。洗浄工程112を、重合したレンズ体1つの型部材206と接触したままである重合したレンズ体、脱レンズされたレンズ体208を含む型アッセンブリ上で任意で行なうことができ、製造プロセスの間に繰り返し行なうことができる。重合したレンズ体を任意で洗浄した後に、方法は重合したレンズ体を水和する工程114を任意で含むことができる。水和工程114は、図2中に示されるように、重合したレンズ体またはかかるレンズ体の1つまたは複数のバッチを水または水溶液と接触させて、水和されたレンズ産物例えばシリコーンヒドロゲルコンタクトレンズ212等を形成することを含むことができる。水和工程は完全にまたは部分的にレンズ体を水和することができる。1つの例において、工程114において水和される重合したレンズ体は、水和工程114の前に液体が接触していない脱レンズされた重合したレンズ体である。他の例において、工程114において水和される重合したレンズ体は、水和工程114の前に液体が接触していない1つの型部材206と接触したままである重合したレンズ体である。この例において、水和工程114は、水和工程114および脱レンズ工程110の両方として作用することができる。さらに他の例において、工程114において水和される重合したレンズ体は型アッセンブリ204中で重合したレンズ体でありえる。この例において、工程114において水和される重合したレンズ体は、以前に液体が接触していない型アッセンブリ中に含まれる重合したレンズ体であり、水和工程114は、脱成型工程108および水和工程114の一部またはすべての両方として働くことができる。重合したレンズ体の脱成型ならびに任意で洗浄および/または水和後に、図1中で説明された方法は、パッケージングされた眼用レンズ産物214を生産するためにレンズ体をパッケージングする工程116を任意で含むことができる。例えば、レンズ体は一定の体積のパッケージング液緩衝生理食塩水を含む生理食塩水等と共にブリスターパック、ガラス瓶または他の好適な容器中に配置することができる。1つの例において、水和工程114およびパッケージング工程は、液体が以前に接触していない重合したレンズ体を、パッケージング液および水和溶液の両方として働くパッケージング液の一部と共にブリスターパックまたは容器中に配置することによって同時に行うことができる。この例において同時に水和およびパッケージングされる重合したレンズ体は、以前に液体が接触していない脱レンズされた重合したレンズ体、または以前に液体が接触していない1つの型部材と接触したままである重合したレンズ体レンズ体および1つの型部材の両方がパッケージ中に配置されるであり得る。図1のオプションの工程118中で示されるように、パッケージングされた眼用レンズ産物214のブリスターパックまたは容器を密閉し、続いて滅菌することができる。例えば、パッケージングされた眼用レンズ産物を、熱オートクレーブ滅菌等によって、γ線放射、電子ビーム放射、紫外線放射および同種のものを含む、滅菌量の放射に曝露することができる。使用される以前のプロセス工程に依存して、滅菌プロセスは、パッケージングされた眼用レンズ体に、部分的もしくは完全な抽出、完全な水和、または抽出および水和の両方を行うことにも働くことができる。本発明は、任意の順序および/または任意の組み合わせで以下の態様/実施形態/特徴を含む。1.本発明はシリコーンヒドロゲルコンタクトレンズ体を製造する方法であり、第1の型部材および第2の型部材を提供し、第1の型部材がコンタクトレンズの前面を成型するように構成された凹の成型面を含み、第2の型部材がコンタクトレンズの後面を成型するように構成された凸の成型面を含み、第1の型部材および第2の型部材のうちの少なくとも1つの成型面が約0.01~約3.00のUV透過率のレベルを有する少なくとも1つの熱可塑性ポリマーを含み、第1の型部材および第2の型部材が型アッセンブリとして組み合わされる場合にレンズ形状のくぼみをその間に形成するように構成される工程と;a少なくとも1つのシリコーン含有モノマー、シリコーン含有マクロマー、シリコーン含有プレポリマーまたはその任意の組み合わせ、およびb少なくとも1つの親水性モノマーを含む重合可能な組成物を第1の型部材中に配置する工程と;前記型アッセンブリを組み立てる工程であって、第2の型部材を第1の型部材と接触させて配置し、その間に、レンズ形状のくぼみを、型アッセンブリのレンズ形状のくぼみ中に含まれる重合可能な組成物と共に形成することによって前記型アッセンブリを組み立てる工程と;レンズ形状のくぼみの中へ型アッセンブリを通してUV光を向けて、型アッセンブリ中の重合可能な組成物を硬化させて、型アッセンブリのレンズ形状のくぼみ中でキャスト成型した重合反応産物を形成し、重合反応産物がシリコーンヒドロゲルコンタクトレンズ体を含む工程とを含む方法に関する。2.少なくとも1つの熱可塑性ポリマーが約0.01~約0.30のUV透過率のレベルを有する、任意の前述または後述の実施形態/特徴/態様の方法。3.少なくとも1つの熱可塑性ポリマーのUV透過率のレベルが約250ナノメートル~約800ナノメートルの範囲の波長にわたって決定される、任意の前述または後述の実施形態/特徴/態様の方法。4.少なくとも1つの熱可塑性ポリマーのUV透過率のレベルが約0.4mm~約0.9mmの厚みを有する熱可塑性ポリマーのサンプルを使用して決定される、任意の前述または後述の実施形態/特徴/態様の方法。5.UV光を向ける工程が、約20μW/cm2~約90μW/cm2の強度のUV光を型アッセンブリのレンズ形状のくぼみの中へ照射することを含む、任意の前述または後述の実施形態/特徴/態様の方法。6.少なくとも1つの熱可塑性ポリマーが高レベルのUV光拡散係数を有し、UV光を向ける工程の間のレンズ形状のくぼみ中のUV光強度の変動を少なくとも5減少させることに効果的である、任意の前述または後述の実施形態/特徴/態様の方法。7.少なくとも1つの極性熱可塑性ポリマーを含む第1の型部材および第2の型部材の少なくとも1つが射出成型によって形成され、型部材の形成に使用される成型ツールが射出成型の間に約30°C~約70°Cの温度で維持される、任意の前述または後述の実施形態/特徴/態様の方法。8.少なくとも1つの極性の熱可塑性ポリマーがポリブチレンテレフタレートPBTを含む、任意の前述または後述の実施形態/特徴/態様の方法。9.方法が、レンズ体を含む型アッセンブリへの液体の適用を伴わないドライ脱成型方法を使用して型アッセンブリを分離し、レンズ体を第1の型部材および第2の型部材の唯1つだけと接触したままにする工程をさらに含む、任意の前述または後述の実施形態/特徴/態様の方法。10.方法が、レンズ体および唯1つの型部材への液体の適用を伴わないドライ脱レンズ方法を使用して、脱成型工程後にレンズが接触したままである第1の型部材および第2の型部材の唯1つだけからレンズ体を放出する工程をさらに含む、任意の前述または後述の実施形態/特徴/態様の方法。11.方法がレンズ体を水和することをさらに含み、完全に水和された場合に、シリコーンヒドロゲルコンタクトレンズ体が約100°未満の前進接触角を有する、任意の前述または後述の実施形態/特徴/態様の方法。12.重合可能な組成物の親水性モノマーがN-ビニル基を備えた親水性モノマーを含む、任意の前述または後述の実施形態/特徴/態様の方法。13.レンズ体がcomfilconAシリコーンヒドロゲルレンズ体である、任意の前述または後述の実施形態/特徴/態様の方法。14.キャスト成型された重合したレンズ体を含むシリコーンヒドロゲルコンタクトレンズ体であって、前記キャスト成型された重合したレンズ体が重合可能な組成物の反応生産物を含み、前記重合可能な組成物が、a少なくとも1つのケイ素含有モノマー、ケイ素含有マクロマー、ケイ素含有プレポリマーまたはその組み合わせ、およびb少なくとも1つの親水性モノマーを含み;レンズ体が第1の型部材および第2の型部材を含む型アッセンブリ中でUV硬化キャスト成型され、第1の型部材および第2の型部材のうちの少なくとも1つの成型面が約0.01~約3.00のUV透過率のレベルを有する少なくとも1つの熱可塑性ポリマーを含み;レンズ体が、レンズ体への表面処理の適用なしにまたはレンズ体中のポリマー性湿潤剤の相互貫入ネットワークIPNの存在なしに、眼が許容できる湿潤性の前面および後面を有する、前記シリコーンヒドロゲルコンタクトレンズ体。15.シリコーンヒドロゲルコンタクトレンズ体をキャスト成型するための型部材であって、約0.01~約3.00のUV透過率のレベルおよび約1~約7の平均極性を有する少なくとも1つの熱可塑性ポリマーを含む、前記型部材。文章および/またはパラグラフ中で説明されるように、本発明は、上述および/または後述のこれらの様々な特徴または実施形態の任意の組み合わせを含むことができる。開示した特徴の任意の組み合わせも本明細書において本発明の一部と判断され、組み合わせ可能な特徴に関して限定は意図されない。以下の非限定的実施例は本方法および装置の特定の態様を説明する。実施例1比較一定量のSOARLITETMSエチレンビニルアルコールEVOHポリマーNipponGohsei,Ltd.、Osaka、日本は、顆粒またはペレットの形態で提供された。SOARLITETMSは、0.6mm~0.7mmの間の厚みを有するサンプルを使用して決定されるように320nm~420nmの間で約43および370nmで45の平均UV光透明性を有し;約10~約12の平均極性;および約38mN/mの平均の表面エネルギーを有することが見出された。ポリマーの一部をコンタクトレンズ型部材へと従来の射出成型によって加工した。comfilconAレンズを生産するための重合可能な組成物を調製し、図1中で説明されるような複数のキャスト成型された重合したシリコーンヒドロゲルレンズ体の調製に使用した。comfilconのAの重合可能な組成物の平均極性は約5だった。SOARLITETMSを含む型アッセンブリがcomfilconAレンズのキャスト成型に使用された場合、重合可能な組成物は約12の拡張係数を有することが見出され、硬化後に型アッセンブリは約58mJ/m2の平均接着エネルギーを有することが見出された。約40μW/cm2~約70μW/cm2の型内UV光強度範囲を使用してUVを硬化した後に、キャスト成型された重合したレンズ体を含む型アッセンブリをドライ脱成型して、型アッセンブリの2つの型部材を分離した。型アッセンブリの2つの型部材を分離して、1つの型部材と接触したままであるコンタクトレンズとしての使用に許容可能な品質の重合したレンズ体と共に型部材を得ることは、不可能ではないにしても非常に難しかった。許容可能な品質のレンズ体と接触して脱成型された型部材の収率は約10以下であった。ドライ脱成型工程後に、ウェット脱レンズプロセスを使用して、脱成型工程後にそれらが接触したままである1つの型部材から重合したレンズ体を放出した。放出されたレンズ体を有機溶媒の本質的にない水溶液を使用して続いて洗浄し、次いでパッケージングおよび滅菌した。レンズ体は湿潤性を増加させるために表面処理を使用して処理されず、ポリマー性湿潤剤の相互貫入ネットワークを含まなかった。一旦レンズ体が完全に水和されれば、それらは眼が許容できる湿潤性の表面を有していた。レンズのWBUTは約52秒と決定され、レンズのセシルドロップ接触角は約15°と決定された。実施例2比較一定量のFINATMPPH3066ポリプロピレンTotalPetrochemicalsUSA,Inc.、Houston、TX、USAは、顆粒またはペレットの形態で提供された。ポリプロピレンは、0.6mm~0.7mmの間の厚みを有するサンプルを使用して決定されるように320nm~420nmの間で約40および370nmで47の平均UV光透明性を有することが見出された。ポリマーの一部をコンタクトレンズ型部材へと従来の射出成型によって加工した。comfilconAレンズを生産するための重合可能な組成物を調製し、図1中で説明されるような複数のキャスト成型された重合したシリコーンヒドロゲルレンズ体の調製に使用した。comfilconのAの重合可能な組成物の平均極性は約5だった。約40μW/cm2~約70μW/cm2の型内UV光強度範囲を使用してUVを硬化した後に、キャスト成型された重合したレンズ体を含む型アッセンブリをドライ脱成型して、型アッセンブリの2つの型部材を分離した。ドライ脱成型工程後に、ウェット脱レンズプロセスを使用して、脱成型工程後にそれらが接触したままである1つの型部材から重合したレンズ体を放出した。放出されたレンズ体を有機溶媒の本質的にない水溶液を使用して続いて洗浄し、次いでパッケージングおよび滅菌した。レンズ体は湿潤性を増加させるために表面処理を使用して処理されず、ポリマー性湿潤剤の相互貫入ネットワークを含まなかった。一旦レンズ体が完全に水和されれば、許容できる湿潤性でないレンズ面を有することが見出された。実施例3一定量のCELANEX登録商標2000-2PBTポリマーTicona、Florence、KY、USAは、顆粒またはペレットの形態で提供された。CELANEX登録商標2000-2は内部潤滑剤を含む非補強ポリブチレンテレフタレートである。10°C/分の率でISO11357-1、-2、-3を使用して測定した場合、約225°Cの融解温度、10°C/分の率でISO11357-1、-2、-3を使用して測定した場合、約60°C以下のガラス転移温度を有することが報告されている。CELANEX登録商標2000-2は、0.6mm~0.7mmの厚みを有するサンプルで決定されるように320nm~420nmで約0.11Tおよび370nmで0.12Tの平均UV光透過率レベルを有することが見出された。CELANEX登録商標2000-2は、約3の平均極性、約38mN/mの平均の表面エネルギーおよび約46.7°Cのガラス転移温度を有することも見出された。ポリマーの一部をコンタクトレンズ型部材へと従来の射出成型によって加工した。comfilconAレンズを生産するための重合可能な組成物を調製し、図1中で説明されるような複数のキャスト成型された重合したシリコーンヒドロゲルレンズ体の調製に使用した。comfilconのAの重合可能な組成物の平均極性は約5だった。CELANEX登録商標2000-2を含む型アッセンブリがcomfilconAレンズのキャスト成型に使用された場合、重合可能な組成物は約13の拡張係数を有することが見出され、硬化後に型アッセンブリは約59mJ/m2の平均接着エネルギーを有することが見出された。約40μW/cm2~約70μW/cm2の型内UV光強度範囲を使用してUVを硬化した後に、キャスト成型された重合したレンズ体を含む型アッセンブリをドライ脱成型して、型アッセンブリの2つの型部材を分離した。型アッセンブリは容易にドライ脱成型されて、1つの型部材と接触したままであるコンタクトレンズとしての使用に許容可能な品質の重合したレンズ体と共に型部材が得られた。許容可能な品質のレンズ体と接触して脱成型された型部材の収率は約50以上であった。ドライ脱成型工程後に、ウェット脱レンズプロセスを使用して、脱成型工程後にそれらが接触したままである1つの型部材から重合したレンズ体を放出した。放出されたレンズ体を有機溶媒の本質的にない水溶液を使用して続いて洗浄し、次いでパッケージングおよび滅菌した。レンズ体は湿潤性を増加させるために表面処理を使用して処理されず、ポリマー性湿潤剤の相互貫入ネットワークを含まなかった。一旦レンズ体が完全に水和されれば、それらは眼が許容できる湿潤性の表面を有していた。レンズのWBUTは約26秒と決定され、レンズのセシルドロップ接触角は約15°と決定された。実施例4一定量のARNITE登録商標T06-202PBTポリマーDSM、Heerlen、オランダは、顆粒またはペレッのト形態で提供された。ARNITE登録商標T06-202は、射出成型に適する中間粘度の形態のポリブチレンテレフタレートである。それは1.80MPa荷重下で約55°Cおよび0.45MPa荷重下で約165°Cのたわみ温度を有し、両方ともISO75-1、-2を使用して測定される。ARNITE登録商標T06-2022は、0.6mm~0.7mmの厚みを有するサンプルで決定されるように320nm~420nmで約0.14Tおよび370nmで0.17Tの平均UV光透過率レベルを有することが見出された。ARNITE登録商標T06-2022は、約3の平均極性および約38mN/mの平均の全表面エネルギーを有することも見出された。ポリマーの一部をコンタクトレンズ型部材へと従来の射出成型によって加工した。comfilconAレンズを生産するための重合可能な組成物を調製し、図1中で説明されるような複数のキャスト成型された重合したシリコーンヒドロゲルレンズ体の調製に使用した。comfilconのAの重合可能な組成物の平均極性は約5だった。ARNITE登録商標T06-2022を含む型アッセンブリがcomfilconAレンズのキャスト成型に使用された場合、重合可能な組成物は約13の拡張係数を有することが見出され、硬化後に型アッセンブリは約59mJ/m2の平均接着エネルギーを有することが見出された。約40μW/cm2~約70μW/cm2の型内UV光強度範囲を使用してUVを硬化した後に、キャスト成型された重合したレンズ体を含む型アッセンブリをドライ脱成型して、型アッセンブリの2つの型部材を分離した。型アッセンブリは容易にドライ脱成型されて、1つの型部材と接触したままであるコンタクトレンズとしての使用に許容可能な品質の重合したレンズ体と共に型部材が得られた。許容可能な品質のレンズ体と接触して脱成型された型部材の収率は約50以上であった。ドライ脱成型工程後に、ウェット脱レンズプロセスを使用して、脱成型工程後にそれらが接触したままである1つの型部材から重合したレンズ体を放出した。放出されたレンズ体を有機溶媒の本質的にない水溶液を使用して続いて洗浄し、次いでパッケージングおよび滅菌した。レンズ体は湿潤性を増加させるために表面処理を使用して処理されず、ポリマー性湿潤剤の相互貫入ネットワークを含まなかった。一旦レンズ体が完全に水和されれば、それらは眼が許容できる湿潤性の表面を有していた。レンズのWBUTは約35秒と決定され、レンズのセシルドロップ接触角は約15°と決定された。実施例5一定量のCRASTIN登録商標FGS600F40NC010PBTポリマーDuPont、Wilmington、USA、Delawareは、顆粒またはペレットの形態で提供された。CRASTIN登録商標FGS600F40NC010は、射出成型に適する非補強の低粘度の形態のポリブチレンテレフタレートである。ISO11357-3を使用して測定したところ、約437°Cの融解温度を有する。アニールなしでは、それは66psi荷重下で約239°Cおよび264psi荷重下で約356°Cのたわみ温度を有し、両方ともISO75-2/Bを使用して測定される。CRASTIN登録商標FGS600F40NC010は、0.6mm~0.7mmの厚みを有するサンプルで決定されるように320nm~420nmで約0.09Tおよび370nmで0.09Tの平均UV光透過率レベルを有することが見出された。CRASTIN登録商標FGS600F40NC010は、約7の平均極性および約41mN/mの平均の全表面エネルギーを有することも見出された。ポリマーの一部をコンタクトレンズ型部材へと従来の射出成型によって加工した。comfilconAレンズを生産するための重合可能な組成物を調製し、図1中で説明されるような複数のキャスト成型された重合したシリコーンヒドロゲルレンズ体の調製に使用した。comfilconのAの重合可能な組成物の平均極性は約5だった。CRASTIN登録商標FGS600F40NC010を含む型アッセンブリがcomfilconAレンズのキャスト成型に使用された場合、重合可能な組成物は約15の拡張係数を有することが見出され、硬化後に型アッセンブリは約61mJ/m2の平均接着エネルギーを有することが見出された。約40μW/cm2~約70μW/cm2の型内UV光強度範囲を使用してUVを硬化した後に、キャスト成型された重合したレンズ体を含む型アッセンブリをドライ脱成型して、型アッセンブリの2つの型部材を分離した。型アッセンブリは容易にドライ脱成型されて、1つの型部材と接触したままであるコンタクトレンズとしての使用に許容可能な品質の重合したレンズ体と共に型部材が得られた。許容可能な品質のレンズ体と接触して脱成型された型部材の収率は約50以上であった。ドライ脱成型工程後に、ウェット脱レンズプロセスを使用して、脱成型工程後にそれらが接触したままである1つの型部材から重合したレンズ体を放出した。放出されたレンズ体を有機溶媒の本質的にない水溶液を使用して続いて洗浄し、次いでパッケージングおよび滅菌した。レンズ体は湿潤性を増加させるために表面処理を使用して処理されず、ポリマー性湿潤剤の相互貫入ネットワークを含まなかった。一旦レンズ体が完全に水和されれば、それらは眼が許容できる湿潤性の表面を有していた。レンズのWBUTは約55秒と決定され、レンズのセシルドロップ接触角は約15°と決定された。これらの方法および装置は様々な具体的な実施例に関して記載されているが、本開示はそれに限定されるものでなく、方法および装置は以下の請求項の範囲内で様々に実施できるものであることを理解すべきである。本出願人は、本開示における引用文献すべての全内容を具体的に援用する。さらに、ある量、濃度または他の値もしくはパラメータが、ある範囲、好ましい範囲または好ましい上位値および好ましい下位値のいずれかのリストとして与えられる場合、これは、範囲が個別に開示されているかどうかにかかわらず、任意の範囲の上限または好ましい値および任意の範囲の下限または好ましい値の任意のペアから形成されるすべての範囲を具体的に開示していると理解すべきである。ある範囲の数値が本明細書において列挙される場合、特別の指示の無い限り、この範囲は、その終点ならびに範囲内のすべての整数および分数を含むものとする。本発明の全容が範囲を定義するときに列挙される具体的な値に限定されることは意図されない。本発明の他の実施形態は、本明細書の考慮および本明細書において開示される本発明の実行から当業者には明らかとなるだろう。本明細書および実施例は単に例示的なものとして考慮され、本発明の真の範囲および趣旨は以下の請求項およびその等価物によって示されることが意図される。"